(57)【要約】【課題】農業用品のための添加剤混合物を提供する。【解決手段】（ａ）有機ポリマー及び（ｂ）以下の成分  （ｂ−０）光増感剤、  （ｂ−Ｉ）遷移金属の有機塩、及び所望により  （ｂ−ＩＩ）無機過酸化物又は無機超酸化物  を含む添加剤混合物を含む組成物から作られた農業用品。【選択図】なし【特許請求の範囲】
【請求項１】
（ａ）有機ポリマー及び
（ｂ）以下の成分
（ｂ−０）光増感剤、
（ｂ−Ｉ）遷移金属の有機塩、及び所望により
（ｂ−ＩＩ）無機過酸化物又は無機超酸化物
を含む添加剤混合物
を含む組成物から作られた農業用品。
【請求項２】
成分（ｂ−Ｉ）は、炭素原子数２ないし３６のカルボン酸の、Ｆｅ、Ｃｅ、Ｃｏ、Ｍｎ、Ｃｕ又はＶ塩である、請求項１に記載の農業用品。
【請求項３】
成分（ｂ−Ｉ）は、炭素原子数１２ないし２０のアルカン酸のＭｎ塩又は炭素原子数１２ないし２０のアルケン酸のＭｎ塩である、請求項１に記載の農業用品。
【請求項４】
成分（ｂ−ＩＩ）は、アルカリ金属、アルカリ土類金属又は遷移金属の無機過酸化物、或いはアルカリ金属、アルカリ土類金属又は遷移金属の無機超酸化物である、請求項１に記載の農業用品。
【請求項５】
成分（ｂ−ＩＩ）は、過酸化マグネシウム、過酸化カルシウム、過酸化ストロンチウム、過酸化バリウム、過酸化リチウム、過酸化ナトリウム、過酸化カリウム、過酸化亜鉛、過酸化銀、過酸化銅、過酸化鉄、超酸化リチウム、超酸化ナトリウム、超酸化カリウム、超酸化ルビジウム又は超酸化セシウムである、請求項１に記載の農業用品。
【請求項６】
成分（ｂ−ＩＩ）は、過酸化ナトリウム、過酸化マグネシウム、過酸化カルシウム又は過酸化亜鉛である、請求項１に記載の農業用品。
【請求項７】
成分（ｂ−０）は、ポリテルペン樹脂、又はアントラキノン誘導体である、請求項１に記載の農業用品。
【請求項８】
成分（ｂ−０）は、ポリ−α−ピネン、ポリ−β−ピネン、ポリリモネン、或いはα−ピネンのコポリマー、β−ピネンのコポリマー又はリモネンのコポリマーからなる群より選択されるポリテルペン樹脂である、請求項１に記載の農業用品。
【請求項９】
成分（ｂ−０）は、ポリ−β−ピネンである、請求項１に記載の農業用品。
【請求項１０】
成分（ｂ−０）が、式（Ａ）又は（Ｂ）
【化１】
2008534759.tif 000053
【化２】
2008534759.tif 000054
［式中、
Ｒ１、Ｒ２、Ｒ３、Ｒ４、Ｒ５、Ｒ６、Ｒ７及びＲ８は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、ポリオキシアルキレン残基；又は基−Ｏ−Ｘ１、−Ｃ（Ｏ）−Ｘ２、−Ｏ−Ｃ（Ｏ）−Ｘ３、−Ｃ（Ｏ）−Ｏ−Ｘ４、−Ｎ（Ｘ５）（Ｘ６）、−Ｓ−Ｘ７、−ＳＯ２−Ｏ−Ｘ８、又は−ＳＯ２−Ｎ（Ｘ９）（Ｘ１０）を表し、
Ｘ１、Ｘ２、Ｘ３、Ｘ４、Ｘ５、Ｘ６、Ｘ７、Ｘ８、Ｘ９及びＸ１０は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表すが；但し、Ｒ１、Ｒ２、Ｒ３、Ｒ４、Ｒ５、Ｒ６、Ｒ７及びＲ８からなる群のうち少なくとも１つの基は水素原子とは異なり；
ｎは２又は３を表し、
ｎが２を表す場合、Ａは、基−Ｙ１−Ｚ１−Ｙ２−又は基−ＳＯ２−Ｎ（Ｇ０）−Ｚ１−Ｎ（Ｇ１）−ＳＯ２−を表し、
Ｙ１及びＹ２は、互いに独立して、＞Ｎ−Ｇ２、−Ｏ−又は−Ｓ−を表し、
Ｚ１は、炭素原子数２ないし１２のアルキレン基、酸素原子、硫黄原子又は＞Ｎ−Ｇ３により中断された炭素原子数２ないし１６のアルキレン基；炭素原子数２ないし１２のアルケニレン基、炭素原子数２ないし１２のアルキニレン基、炭素原子数５ないし１２のシ
クロアルキレン基、炭素原子数５ないし１２のシクロアルキレン−（炭素原子数１ないし４のアルキレン）−炭素原子数５ないし１２のシクロアルキレン基、炭素原子数１ないし４のアルキレン−（炭素原子数５ないし１２のシクロアルキレン）−炭素原子数１ないし４のアルキレン基、フェニレン基、フェニレン−（炭素原子数１ないし４のアルキレン）−フェニレン基又は炭素原子数１ないし４のアルキレン−フェニレン−炭素原子数１ないし４のアルキレン基又は式
【化３】
2008534759.tif 000055
で表される基を表し、
Ｙ３は、−Ｏ−Ｇ４、−Ｓ−Ｇ５又は−Ｎ（Ｇ６）（Ｇ７）を表し、
Ｇ０、Ｇ１、Ｇ２、Ｇ３、Ｇ４、Ｇ５、Ｇ６及びＧ７は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；
ｎが３を表す場合、Ａは、基−Ｙ４−Ｚ２（Ｙ５−）（Ｙ６−）を表し、
Ｙ４、Ｙ５及びＹ６は、互いに独立して、−Ｎ（Ｇ８）−、−Ｏ−、−Ｓ−、又は−Ｎ（Ｇ９）−ＳＯ２−を表し、
Ｇ８及びＧ９は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し、及び
Ｚ２は、炭素原子数５ないし２５のアルカントリイル基又は２，４，６−トリアジントリイル基を表す。］
で表されるアントラキノン誘導体である、請求項１に記載の農業用品。
【請求項１１】
成分（ｂ−０）は、Ｒ１、Ｒ２、Ｒ３、Ｒ４、Ｒ５、Ｒ６、Ｒ７及びＲ８からなる群のうち７つの基が水素原子を表し且つこの群の１つの基が水素原子とは異なるところの式（Ａ）で表されるアントラキノン誘導体である、請求項１０に記載の農業用品。
【請求項１２】
成分（ｂ−０）は、Ｒ１、Ｒ２、Ｒ３、Ｒ４、Ｒ５、Ｒ６、Ｒ７及びＲ８からなる群のうち６つの基が水素原子を表し且つこの群の２つの基が水素原子とは異なるところの式（Ａ）で表されるアントラキノン誘導体である、請求項１０に記載の農業用品。
【請求項１３】
成分（ｂ−０）は、
Ｒ１、Ｒ２、Ｒ３、Ｒ４、Ｒ６、Ｒ７及びＲ８が水素原子を表し且つＲ５が水素原子とは異なるか、又は
Ｒ１、Ｒ２、Ｒ３、Ｒ４、Ｒ５、Ｒ７及びＲ８が水素原子を表し且つＲ６が水素原子とは異なるか、又は
Ｒ１、Ｒ３、Ｒ４、Ｒ５、Ｒ７及びＲ８が水素原子を表し且つＲ２及びＲ６が水素原子とは異なるか、又は
Ｒ１、Ｒ２、Ｒ３、Ｒ４、Ｒ７及びＲ８が水素原子を表し且つＲ５及びＲ６が水素原子とは異なるか、又は
Ｒ２、Ｒ３、Ｒ４、Ｒ６、Ｒ７及びＲ８が水素原子を表し且つＲ１及びＲ５が水素原子とは異なる
ところの式（Ａ）で表されるアントラキノン誘導体である、請求項１０に記載の農業用品。
【請求項１４】
成分（ｂ−０）は、Ｒ３、Ｒ４、Ｒ７及びＲ８が水素原子を表すところの式（Ａ）で表されるアントラキノン誘導体である、請求項１０に記載の農業用品。
【請求項１５】
成分（ｂ−０）は、
Ｒ１、Ｒ２、Ｒ３、Ｒ４、Ｒ５、Ｒ６、Ｒ７及びＲ８が、互いに独立して、水素原子、炭素原子数８ないし２０のアルキル基、基−Ｏ−Ｘ１、−Ｏ−Ｃ（Ｏ）−Ｘ３、−Ｎ（Ｘ５）（Ｘ６）又は−ＳＯ２−Ｎ（Ｘ９）（Ｘ１０）を表し、
Ｘ１が、水素原子、炭素原子数８ないし２０のアルキル基、又は未置換であるか又は置換された５又は６員環のヘテロ環基を表し；Ｘ３、Ｘ５、Ｘ６、Ｘ９及びＸ１０が、互いに独立して、水素原子、炭素原子数１ないし２０のアルキル基、又は未置換であるか又は置換された５又は６員環のヘテロ環基を表すが；但し、Ｒ１、Ｒ２、Ｒ３、Ｒ４、Ｒ５、Ｒ６、Ｒ７及びＲ８からなる群のうち１つ又は２つの基は水素原子とは異なり、且つこの群のその他の基は水素原子を表す
ところの式（Ａ）で表されるアントラキノン誘導体である、請求項１０に記載の農業用品。
【請求項１６】
成分（ｂ−０）は、式（Ｂ−１）
【化４】
2008534759.tif 000056
で表されるアントラキノン誘導体である、請求項１０に記載の農業用品。
【請求項１７】
成分（ｂ−０）は、
ｎが２又は３を表し、
ｎが２を表す場合、Ａが基−ＳＯ２−Ｎ（Ｈ）−Ｚ１−Ｎ（Ｈ）−ＳＯ２−を表し、
Ｚ１が炭素原子数２ないし２０のアルキレン基を表し；及び
ｎが３を表す場合、Ａは基
【化５】
2008534759.tif 000057
を表す
ところの式（Ｂ）で表されるアントラキノン誘導体である、請求項１０に記載の農業用品。
【請求項１８】
成分（ｂ−０）は、ポリ−β−ピネン又は１，２−ビス［２−エチルヘキシルオキシ］アントラキノンであり、
成分（ｂ−Ｉ）は、ステアリン酸マンガンであり、及び
成分（ｂ−ＩＩ）は、過酸化カルシウムである、
請求項１に記載の農業用品。
【請求項１９】
以下の成分
（ｂ−０）ポリテルペン、及び
（ｂ−Ｉ）炭素原子数２ないし３６のカルボン酸の、Ｆｅ、Ｃｅ、Ｍｎ、Ｃｕ又はＶ塩を含む添加剤混合物。
【請求項２０】
以下の成分
（ｂ−ＩＩＩ）充填材又は強化材、
（ｂ−ＩＶ）顔料、
（ｂ−Ｖ）光安定剤、
（ｂ−ＶＩ）加工添加剤、
（ｂ−ＶＩＩ）抗酸化剤、
（ｂ−ＶＩＩＩ）Ｃａ、Ｍｇ、Ｚｎ又はＡｌの無機又は有機塩、或いは、Ｃａ、Ｍｇ、Ｚｎ又はＡｌの酸化物
の１種以上をさらに含む、請求項１に記載の農業用品。
【請求項２１】
以下の成分
（ｂ−ＩＶ）顔料、
（ｂ−Ｖ）光安定剤
の１種以上をさらに含む、請求項１に記載の農業用品。
【請求項２２】
成分（ａ）は、熱可塑性の天然又は合成ポリマーである、請求項１に記載の農業用品。
【請求項２３】
成分（ａ）は、ポリオレフィンホモ−又はコポリマー、澱粉で変性されたポリオレフィン又は澱粉をベースとしたポリマー複合体である、請求項１に記載の農業用品。
【請求項２４】
成分（ａ）は、ポリエチレン、ポリプロピレン、ポリエチレンコポリマー又はポリプロピレンコポリマーである、請求項１に記載の農業用品。
【請求項２５】
マルチフィルム、小トンネル用フィルム、バナナバッグ、ダイレクトカバー、不織布、より糸及び鉢からなる群より選択される、請求項１に記載の農業用品。
【請求項２６】
マルチフィルムである、請求項１に記載の農業用品。
【請求項２７】
有機ポリマーから作られた農業用品の耐候性及び分解を制御する方法であって、該方法は、請求項１に定義される添加剤混合物を該有機ポリマーに配合することを含む、方法。
【請求項２８】
有機ポリマーから作られた農農業用品の耐候性及び分解を制御するための、請求項１に定義される添加剤混合物の使用。
【請求項２９】
以下の成分
（ｂ−０）光増感剤、
（ｂ−Ｉ）遷移金属の有機塩、及び所望により
（ｂ−ＩＩ）無機過酸化物又は無機超酸化物
を含む添加剤混合物。
【請求項３０】
以下の成分
（ｂ−０）光増感剤、
（ｂ−Ｉ）遷移金属の有機塩、及び
（ｂ−Ｖ）式
【化６】
2008534759.tif 000058
で表される２，２，６，６−テトラメチルピペリジン−１，４−ジイル基を含む光安定剤を含む添加剤混合物。
【請求項３１】
以下の成分
（ｂ−０）光増感剤、
（ｂ−Ｉ）遷移金属の有機塩、及び
（ｂ−ＩＶ）カーボンブラック
を含む添加剤混合物。
【請求項３２】
以下の成分
（ｂ−０）式（Ａ★）又は（Ｂ★）
【化７】
2008534759.tif 000059
【化８】
2008534759.tif 000060
［式中、
Ｒ１、Ｒ２、Ｒ３、Ｒ４、Ｒ５、Ｒ６、Ｒ７及びＲ８は、互いに独立して、水素原子、炭素原子数８ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、ポリオキシアルキレン残基；又は基−Ｏ−Ｘ１、−Ｃ（Ｏ）−Ｘ２、−Ｏ−Ｃ（Ｏ）−Ｘ３、−Ｃ（Ｏ）−Ｏ−Ｘ４、−Ｎ（Ｘ５）（Ｘ６）、−Ｓ−Ｘ７、−ＳＯ２−Ｏ−Ｘ８、又は−ＳＯ２−Ｎ（Ｘ９）（Ｘ１０）を表し、
Ｘ１、Ｘ２、Ｘ３、Ｘ４、Ｘ５、Ｘ６、Ｘ７、Ｘ８、Ｘ９及びＸ１０は、互いに独立して、水素原子、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；及び
Ｘ１は、さらに炭素原子数８ないし２０のアルキル基を表し；及び
Ｘ２、Ｘ３、Ｘ４、Ｘ５、Ｘ６、Ｘ７、Ｘ８、Ｘ９及びＸ１０は、互いに独立して、さらに炭素原子数１ないし２０のアルキル基を表すが；但し、Ｒ１、Ｒ２、Ｒ３、Ｒ４、Ｒ５、Ｒ６、Ｒ７及びＲ８からなる群のうち少なくとも１つの基は水素原子とは異なり；
ｎは２又は３を表し、
ｎが２を表す場合、Ａは、基−Ｙ１−Ｚ１−Ｙ２−又は基−ＳＯ２−Ｎ（Ｇ０）−Ｚ１−Ｎ（Ｇ１）−ＳＯ２−を表し、
Ｙ１及びＹ２は、互いに独立して、＞Ｎ−Ｇ２、−Ｏ−又は−Ｓ−を表し、
Ｚ１は、炭素原子数２ないし１２のアルキレン基、酸素原子、硫黄原子又は＞Ｎ−Ｇ３により中断された炭素原子数２ないし１６のアルキレン基；炭素原子数２ないし１２のアルケニレン基、炭素原子数２ないし１２のアルキニレン基、炭素原子数５ないし１２のシクロアルキレン基、炭素原子数５ないし１２のシクロアルキレン−（炭素原子数１ないし４のアルキレン）−炭素原子数５ないし１２のシクロアルキレン基、炭素原子数１ないし４のアルキレン−（炭素原子数５ないし１２のシクロアルキレン）−炭素原子数１ないし４のアルキレン基、フェニレン基、フェニレン−（炭素原子数１ないし４のアルキレン）−フェニレン基又は炭素原子数１ないし４のアルキレン−フェニレン−炭素原子数１ないし４のアルキレン基又は式
【化９】
2008534759.tif 000061
で表される基を表し、
Ｙ３は、−Ｏ−Ｇ４、−Ｓ−Ｇ５又は−Ｎ（Ｇ６）（Ｇ７）を表し、
Ｇ０、Ｇ１、Ｇ２、Ｇ３、Ｇ４、Ｇ５、Ｇ６及びＧ７は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；
ｎが３を表す場合、Ａは、基−Ｙ４−Ｚ２（Ｙ５−）（Ｙ６−）を表し、
Ｙ４、Ｙ５及びＹ６は、互いに独立して、−Ｎ（Ｇ８）−、−Ｏ−、−Ｓ−、又は−Ｎ（Ｇ９）−ＳＯ２−を表し、
Ｇ８及びＧ９は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルコキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし
９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し、及び
Ｚ２は、炭素原子数５ないし２５のアルカントリイル基又は２，４，６−トリアジントリイル基を表す。］
で表されるアントラキノン誘導体、及び
（ｂ−Ｉ）遷移金属の有機塩
を含む添加剤混合物。
【請求項３３】
２，６−ビス［オクタデシルオキシ］アントラキノン、
１−（４，６−ビス［ジブチルアミノ］−［１，３，５］−トリアジン−２−イルアミノ）−アントラキノン、
２−（４，６−ビス［ジブチルアミノ］−［１，３，５］−トリアジン−２−イルアミノ）−アントラキノン、
２，６−ビス［４，６−ビス［ジブチルアミノ］−［１，３，５］−トリアジン−２−イルオキシ］−アントラキノン、
２−（２−エチル−ヘキシルオキシ）−１−オクタデシルオキシ−アントラキノン、
１，２−ビス［オクタデシルオキシ］アントラキノン、
１，２−ビス［２−エチル−ヘキシルオキシ］アントラキノン、
１，２−ビス［オクチルオキシ］アントラキノン、
１，５−ビス［２−エチル−ヘキシルオキシ］アントラキノン、
９，１０−ジオキソ−９，１０−ジヒドロ−アントラセン−２−スルホン酸ドデシルアミド、
２，６−ビス［ステアロイルオキシ］アントラキノン、及び
ビス［９，１０−ジオキソ−９，１０−ジヒドロ−アントラセン−２−スルホン酸］−１’，１２’−ドデカンジイルジアミド
からなる群より選択されるアントラキノン誘導体。
【請求項３４】
熱可塑性の天然又は合成ポリマー又はワックス、及び
請求項３３に定義される少なくとも１種のアントラキノン誘導体
を含む組成物。
【請求項３５】
（ａ）有機ポリマー、及び
（ｂ）請求項１０に定義される式（Ａ）又は（Ｂ）で表されるアントラキノン誘導体
を含む組成物から作られた農業用品。
【請求項３６】
（ａ）有機ポリマー。
（ｂ−Ｉ）前記有機ポリマーの質量に対し、遷移金属の有機塩を０．００５ないし１０質量％、
（ｂ−ＩＩ）前記有機ポリマーの質量に対し、無機過酸化物又は無機超酸化物を１ないし１０質量％
を含む組成物
から作られたポリマー製品。
【請求項３７】
成分（ｂ−Ｉ）は、炭素原子数２ないし３６のカルボン酸の、Ｆｅ、Ｃｅ、Ｃｏ、Ｍｎ、Ｃｕ又はＶ塩であり、且つ成分（ｂ−ＩＩ）は、ＣａＯ２である、請求項３６に記載のポリマー製品。
【請求項３８】
農業用品である、請求項３６に記載のポリマー製品。
【請求項３９】
前記農業用品は、マルチフィルム、小トンネル用フィルム、作条用カバー、バナナバッグ、ダイレクトカバー、不織布、より糸及び鉢からなる群より選択される、請求項３８に記載のポリマー製品。
【請求項４０】
包装材であり及び／又は消費者製品のために使用される、請求項３６に記載のポリマー製品。
【請求項４１】
前記包装材が、食品、飲料又は化粧品のためである、請求項４０に記載のポリマー製品。
【請求項４２】
衛生用品又は医薬用品である、請求項３６に記載のポリマー製品。
【請求項４３】
フィルム、繊維、異形品、ボトル、タンク、コンテナ、シート、バッグ、発泡スチレンカップ、プレート、ブリスター包装材、ボックス、包装ラップ及びテープからなる群より選択される、請求項３６に記載のポリマー製品。
【請求項４４】
射出成形、ブロー成形、圧縮成形、回転成形、スラッシュ成形、押出し、フィルムキャスティング、フィルムブローイング、圧延、熱成形、紡糸又は回転キャスティングにより成形される、請求項３６に記載のポリマー製品。
【請求項４５】
（ａ）有機ポリマー、及び
（ｂ−ＩＩ）前記有機ポリマーの質量に対し、アルカリ金属又はアルカリ土類金属の無機過酸化物、或いはアルカリ金属の無機超酸化物、或いは過酸化亜鉛を１ないし１０質量％を含む組成物
から作られたポリマー製品。
【請求項４６】
成分（ｂ−ＩＩ）は、Ｎａ２Ｏ２、ＣａＯ２、ＺｎＯ２又はＭｇＯ２である、請求項４５に記載のポリマー製品。
【請求項４７】
成分（ａ）は、
ポリエステル、熱可塑性の脂肪族又は部分的に芳香族のポリエステルウレタン、脂肪族の又は芳香脂肪族のポリエステルカーボネート、及び脂肪族の又は部分的に芳香族のポリエステルアミド、ポリビニルアルコール又はそれらのブレンド；或いは、
上記ポリマーの１種以上と、天然の又は変性された澱粉、多糖類、リグニン、木粉、セルロース又はキチンとのブレンド；或いは
グラフトポリマー
からなる群より選択された分解性ポリマーである、請求項４５に記載のポリマー製品。
【発明の詳細な説明】
【技術分野】
【０００１】
本発明は、（ａ）有機ポリマー及び（ｂ）特定の光増感剤、遷移金属の有機塩、及び所望により無機過酸化物又は無機超酸化物を含む添加剤混合物、を含む組成物から作られた農業用品に；農業用品の耐候性及び分解を制御するための前記添加剤混合物の使用に；並びに、幾つかの添加剤混合物それ自体に、及び新規アントラキノンに関する。
【背景技術】
【０００２】
プラスチック製品は、それらの使用における耐久性及びコスト効率のため、毎日の生活において広範囲の用途が見出されている。適切な安定化により、殆どの市販のプラスチックが数年間はもつ。
しかしながら最近、環境問題が、耐用年数の間は機能及び統合性を維持するが、化学的手段によるか又は微生物により誘発されて、使用後に二酸化炭素及び水に分解する、種々の由来及び性質の、いわゆる生分解性の材料の発展を導いている。しかしながら１つの問題は、耐用年数中の生分解性と統合性との間に適した平衡性を成立することである。
ポリマーの分解は例えば、特許文献１；特許文献２：特許文献３：特許文献４；特許文献５；特許文献６；特許文献７及び非特許文献１に記載されている。酸素捕捉組成物が例えば特許文献８に記載され；ポリマー有機化合物の安定化が例えば特許文献９に記載され；特定のオレフィンブロックコポリマーが例えば特許文献１０に記載され；及び容易に分解し及び除去し得るフィルタケーキが例えば特許文献１１に記載されている。
【特許文献１】米国特許出願公開第４，０３８，２２７号明細書
【特許文献２】米国特許出願公開第５，２５８，４２２号明細書
【特許文献３】米国特許出願公開第５，８５４，３０４号明細書
【特許文献４】英国特許出願公開第１，４３４，６４１号明細書
【特許文献５】欧州特許出願公開第５４６，５３０号明細書
【特許文献６】欧州特許出願公開第８１４，１８４号明細書
【特許文献７】国際公開第０３／５０，１７８号パンフレット
【非特許文献１】Ｂｉｏｍａｔｅｒｉａｌｓ  ２１（２０００）１２３５−１２４６，Ｇ．Ｌ．Ｙ．Ｗｏｏ他
【特許文献８】米国特許出願公開第５，７７６，３６１号明細書
【特許文献９】米国特許出願公開第２，５０７，１４２号明細書
【特許文献１０】欧州特許出願公開第１，２７５，６７０号明細書
【特許文献１１】米国特許出願公開第５，７８３，５２７号明細書
【発明の開示】
【０００３】
本発明はとりわけ、
（ａ）有機ポリマー及び
（ｂ）以下の成分
（ｂ−０）光増感剤、
（ｂ−Ｉ）遷移金属の有機塩、及び所望により
（ｂ−ＩＩ）無機過酸化物又は無機超酸化物
を含む添加剤混合物
を含む組成物から作られた農業用品に関する。
【０００４】
成分（ｂ−Ｉ）は好ましくは、２ないし３６個（Ｃ２ないしＣ３６）の、特に１２ないし３６個（Ｃ１２ないしＣ３６）の範囲の炭素原子数を有する脂肪酸の金属塩である。特に好ましい例は、パルミチン酸（Ｃ１６）、ステアリン酸（Ｃ１８）、オレイン酸（Ｃ１８）、リノール酸（Ｃ１８）及びリノレン酸（Ｃ１８）のカルボン酸金属塩である。成分
（ｂ−Ｉ）の他の例は、芳香族酸、例えば安息香酸である。成分（ｂ−Ｉ）として、炭素原子数２ないし３６のカルボン酸の、Ｆｅ、Ｃｅ、Ｃｏ、Ｍｎ、Ｃｕ又はＶ塩が特に興味深い。
本発明のさらに好ましい態様は、成分（ｂ−Ｉ）として、炭素原子数１２ないし２０のアルカン酸のＭｎ塩、又は炭素原子数１２ないし２０のアルケン酸のＭｎ塩である。
【０００５】
成分（ｂ−ＩＩ）は、好ましくは、アルカリ金属又はアルカリ土類金属の、又は遷移金属の無機過酸化物又は無機超酸化物である。成分（ｂ−ＩＩ）として適する過酸化物の例は、過酸化マグネシウム（ＭｇＯ２）、過酸化カルシウム（ＣａＯ２）、過酸化ストロンチウム（ＳｒＯ２）、過酸化バリウム（ＢａＯ２）、過酸化リチウム（ＬｉＯ２）、過酸化ナトリウム（Ｎａ２Ｏ２）、過酸化カリウム（Ｋ２Ｏ２）、過酸化亜鉛（ＺｎＯ２）、過酸化銀（Ａｇ２Ｏ２）、過酸化銅又は過酸化鉄である。成分（ｂ−ＩＩ）として適する超酸化物の例は、超酸化リチウム（ＬｉＯ２）、超酸化ナトリウム（ＮａＯ２）、超酸化カリウム（ＫＯ２）、超酸化ルビジウム（ＲｂＯ２）又は超酸化セシウム（ＣｓＯ２）である。好ましくは、過酸化リチウム、過酸化ナトリウム、過酸化マグネシウム、過酸化カルシウム、過酸化バリウム、過酸化亜鉛及び超酸化カリウムである。特に好ましくは、過酸化ナトリウム、過酸化マグネシウム、過酸化カルシウム及び過酸化亜鉛である。本発明のために有益である無機過酸化物又は超酸化物の包括的な概要は、参照により本願明細書に組み込まれている、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ  ＆  Ｓｏｎｓ，第４版（１９９４年），第１８巻，第２０２ないし第２２９頁に与えられる。上記の過酸化物及び／又は超酸化物のブレンドがまた使用され得る。
【０００６】
成分（ｂ−ＩＩ）は好ましくは、アルカリ金属、アルカリ土類金属又は遷移金属の無機過酸化物、或いはアルカリ金属、アルカリ土類金属又は遷移金属の無機超酸化物である。
成分（ｂ−ＩＩ）のさらに好ましい例は、過酸化マグネシウム、過酸化カルシウム、過酸化ストロンチウム、過酸化バリウム、過酸化リチウム、過酸化ナトリウム、過酸化カリウム、過酸化亜鉛、過酸化銀、過酸化銅、過酸化鉄、超酸化リチウム、超酸化ナトリウム、超酸化カリウム、超酸化ルビジウム及び超酸化セシウムであり；特に過酸化ナトリウム、過酸化マグネシウム、過酸化カルシウム及び過酸化亜鉛であり；とりわけ過酸化カルシウムである。
成分（ｂ−ＩＩ）は、都合良くは、水分と接触した場合に活性を有する補助的な後分解種を遊離するために水と反応する化合物であり、及び１００℃ないし３００℃の範囲の温度で熱処理し得る。
【０００７】
成分（ｂ−０）は好ましくは、ポリテルペン樹脂又はアントラキノン誘導体である。
本発明に従い使用されるポリテルペン樹脂は、天然又は合成起源のものであり得る。それらは、商業上入手可能であるか、又は既知の方法に従い調製され得る。
ポリテルペン樹脂は例えば、非環式テルペン又は環式テルペン、例えば一環式テルペン又は二環式テルペンをベースとしている。テルペン炭化水素をベースとしたポリテルペンが好ましい。
【０００８】
非環式テルペンの例は、
テルペン炭化水素、例えば
ミルセン、オシメン及びβ−ファルネセン；
テルペンアルコール、例えば
ジヒドロミルセノール（２，６−ジメチル−７−オクテン−２−オール）、ゲラニオール（３，７−ジメチル−トランス−２，６−オクタジエン−１−オール）、ネロール（３，７−ジメチル−シス−２，６−オクタジエン−１−オール）、リナロール（３，７−ジメチル−１，６−オクタジエン−３−オール）、ミルセノール（２−メチル−６−メチレ
ン−７−オクテン−２−オール）、ラバンジュロール、シトロネロール（３，７−ジメチル−６−オクテン−１−オール）、トランス−トランス−ファルネソール（３，７，１１−トリメチル−２，６，１０−ドデカトリエン−１−オール）及びトランス−ネロリドール（３，７，１１−トリメチル−１，６，１０−ドデカトリエン−３−オール）；
テルペンアルデヒド及びアセタール、例えば
シトラル（３，７−ジメチル−２，６−オクタジエン−アール）、シトラルジエチルアセタール（３，７−ジメチル−２，６−オクタジエン−１−アルジエチルアセタール）、シトロネラール（３，７−ジメチル−６−オクテン−１−アール）、シトロネリルオキシアセタールアルデヒド及び２，６，１０−トリメチル−９−ウンデセナール；
テルペンケトン、例えば
テイゲトン、ソラノン及びゲラニルアセトン（６，１０−ジメチル−５，９−ウンデカジエン−２−オン）；
テルペン酸及びエステル、例えば
シス−ゲラン酸、シトロネル酸、ゲラニルエステル（ゲラニルホルメート、ゲラニルアセテート、ゲラニルプロピオネート、ゲラニルイソブチレート及びゲラニルイソバレレートを含む）、ネリルエステル（ネリルアセテートを含む）、リナリルエステル（リナリルホルメート、リナリルアセテート、リナリルプロピオネート、リナリルブチレート及びリナリルイソブチレートを含む）、ラバンジュリルエステル（ラバンジュリルアセテートを含む）、シトロネリルエステル（シトロネリルホルメート、シトロネリルアセテート、シトロネリルプロピオネート、シトロネリルイソブチレート、シトロネリルイソバレレート及びシトロネリルチグレートを含む）；及び
窒素含有の不飽和テルペン誘導体、例えば
シス−ゲラン酸ニトリル及びシトロネル酸ニトリル
である。
【０００９】
環式テルペンの例は、
環式テルペン炭化水素、例えば
リモネン（１，８−ｐ−メタジエン）、α−テルピネン、γ−テルピネン（１，４−ｐ−メンタジエン）、テルピノレン、α−フェランドレン（１，５−ｐ−メンタジエン）、β−フェランドレン、α−ピネン（２−ピネン）、β−ピネン（２（１０）−ピネン）、カンフェン、３−カレン、カリオフィレン、（＋）−バレンセン、ツヨプセン、α−セドレン、β−セドレン及びロンギホレン；
環式テルペンアルコール及びエステル、例えば
（＋）−ネオイソ−イソプレゴール、イソプレゴール（８−ｐ−メンテン−３−オール）、α−テルピネオール（１−ｐ−メンテン−８−オール）、β−テルピネオール、γ−テルピネオール、δ−テルピネオール及び１−テルピネン−４−オール（１−ｐ−メンテン−４−オール）；
環式テルペンアルデヒド及びケトン、例えば
カルボン（１，８−ｐ−マンタジエン−６−オン）、α−イオノン（Ｃ１３Ｈ２０Ｏ）、β−イオノン（Ｃ１３Ｈ２０Ｏ）、γ−イオノン（Ｃ１３Ｈ２０Ｏ）、イロン（α−、β−、γ−）（Ｃ１４Ｈ２２Ｏ）、ｎ−メチルイオノン（α−、β−、γ−）（Ｃ１４Ｈ２２Ｏ）、イソメチルイオノン（α−，β−，γ−）（Ｃ１４Ｈ２２Ｏ）、アリルイオノン（Ｃ１６Ｈ２４Ｏ）、プソイドイオノン、ｎ−メチルプソイドイオノン、イソメチルプソイドイオノン、ダマスコン（１−２，６，６−トリメチルシクロヘキセニル）−２−ブテン−１−オン；β−ダマスセノン（１−（２，６，６−トリメチル−１，３−シクロハジエニル）−２−ブテン−１−オン））、ヌートカトン（５，６−ジメチル−８−イソプロペニルビシクロ［４．４．０］−１−デセン−３−オン）及びセドリルメチルケトン（Ｃ１７Ｈ２６Ｏ）；及び
環式テルペンエステル、例えば
α−テルピニルアセテート（１−ｐ−メンテン−８−イルアセテート）、ノピルアセテ
ート（（−）−２−（６，６−ジメチルビシクロ［３．１．１］ヘプト−２−エン−２−イル）エチルアセテート）及びフシミル（ｋｈｕｓｙｍｉｌ）アセテート
である。
【００１０】
他の適するテルペン誘導体は、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ  ＆  Ｓｏｎｓ，第４版（１９９４），第２３巻，第８３３頁ないし第８８２頁に見ることができる。
ポリテルペンのベースとして役立ち得るテルペンの好ましい例は、トリシクレン、α−ピネン、α−フェンケン、カンフェン、β−ピネン、ミルセン、シス−ピナン、シス／トランス−ｐ−８−メンテン、トランス−２−ｐ−メンテン、ｐ−３−メンテン、トランス−ｐ−メンテン、３−カレン、シス−ｐ−メンテン、１，４−シネオール、１，８−シネオール、α−テルピネン、ｐ−１−メンテン、ｐ−４（８）−メンテン、リモネン、ｐ−シメン、γ−テルピネン、ｐ−３，８−メンタジエン、ｐ−２，４（８）−メンタジエン及びテルピノレンである。
【００１１】
成分（ｂ−０）の光増感剤の他の例は、以下：
アルコール、例えば
５−（２，２，３−トリメチル−３−シクロペンテン−１−イル）−３−メチルペンタン−２−オール；
アルデヒド、例えば
２，４−ジメチル−３−シクロヘキセンカルボキサルデヒド、４−（４−メチル−３−ペンテン−１−イル）−３−シクロヘキセンカルボキサルデヒド及び４−（４−ヒドロキシ−４−メチルペンチル）−３−シクロヘキセンカルボキサルデヒド；
ケトン、例えば
シベトン、ジヒドロジャスモン（３−メチル−２−ペンチル−２−シクロペンテン−１−オン）、シス−ジャスモン（３−メチル−２−（２−シス−ペンテン−１−イル）−２−シクロペンテン−１−オン）、５−シクロヘキサデセン−１−オン、２，３，８，８−テトラメチル−１，２，３，４，５，６，７，８−オクタヒドロ−２−ナフタレニルメチルケトン及び３−メチル−２−シクロペンテン−２−オール−１−オン；及び
エステル、例えば
４，７−メタノ−３ａ，４，５，６，７，７ａ−ヘキサヒドロ−５−（又は６）−インデニルアセテート、アリル３−シクロヘキシルプロピオネート、メチルジヒドロジャスモネートメチル（３−オキソ−２−ペンチルシクロペンチル）アセテート
のようなテルペンに構造的に関連した脂環式化合物である。
【００１２】
本発明において使用されるポリテルペンはまた、上述のテルペンと他の不飽和有機化合物との共重合から誘導され得る。
成分（ｂ−０）の光増感剤の他の例は、クマロン−インデン樹脂、ロジン等のような、不飽和コールタールの副生成物ポリマーである。
本成分（ｂ−０）は好ましくは、ポリ−α−ピネン、ポリ−β−ピネン、ポリリモネン、或いはα−ピネンのコポリマー、β−ピネンのコポリマー又はリモネンのコポリマーからなる群より選択されるポリテルペン樹脂である。ポリ−β−ピネンが特に好ましい。
テルペンをベースとした炭化水素樹脂は典型的に、木材及びシトラス工業からそれぞれ得られる、α−ピネン、β−ピネン及びｄ−リモネンのような生成物をベースとする。テルペンをベースとした樹脂は、１９３０年代半ば以降に利用可能となっている（Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ  ＆  Ｓｏｎｓ，第４版（１９９４），第１３巻，第７１７頁ないし第７１８頁）。モノテルペンの重合は、塩化アルミニウムのような、フリーデル−クラフツ型の触媒系を利用したカルボカチオン重合により最も一般的に行われる（Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈ
ｎｏｌｏｇｙ，Ｊｏｈｎ  Ｗｉｌｅｙ  ＆  Ｓｏｎｓ，第４版（１９９４），第１巻，第４５９頁）。
一般的に、本発明のポリテルペンは、１個以上のテルペン単位を有する。それらは好ましくは、およそ４００ｇ／モルないしおよそ１４００ｇ／モルの分子量を有する。
【００１３】
本発明に従い使用されるアントラキノン誘導体は好ましくは、式（Ａ）及び（Ｂ）
【化１】
2008534759.tif 000002
【化２】
2008534759.tif 000003
［式中、
Ｒ１、Ｒ２、Ｒ３、Ｒ４、Ｒ５、Ｒ６、Ｒ７及びＲ８は、互いに独立して、水素原子、炭素原子数１ないし２０のアルキル基、好ましくは炭素原子数４ないし２０のアルキル基、特に炭素原子数８ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、ポリオキシアルキレン残基；又は基−Ｏ−Ｘ１、−Ｃ（Ｏ）−Ｘ２、−Ｏ−Ｃ（Ｏ）−Ｘ３、−Ｃ（Ｏ）−Ｏ−Ｘ４、−Ｎ（Ｘ５）（Ｘ６）、−Ｓ−Ｘ７、−ＳＯ２−Ｏ−Ｘ８、又は−ＳＯ２−Ｎ（Ｘ９）（Ｘ１０）を表し、
Ｘ１、Ｘ２、Ｘ３、Ｘ４、Ｘ５、Ｘ６、Ｘ７、Ｘ８、Ｘ９及びＸ１０は、互いに独立して、水素原子、炭素原子数１ないし２０のアルキル基、好ましくは炭素原子数４ないし２０のアルキル基、特に炭素原子数８ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル
基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表すが；但し、Ｒ１、Ｒ２、Ｒ３、Ｒ４、Ｒ５、Ｒ６、Ｒ７及びＲ８からなる群のうち少なくとも１つの基は水素原子とは異なり；
ｎは２又は３を表し、
ｎが２を表す場合、Ａは、基−Ｙ１−Ｚ１−Ｙ２−又は基−ＳＯ２−Ｎ（Ｇ０）−Ｚ１−Ｎ（Ｇ１）−ＳＯ２−を表し、
Ｙ１及びＹ２は、互いに独立して、＞Ｎ−Ｇ２、−Ｏ−又は−Ｓ−を表し、
Ｚ１は、炭素原子数２ないし１２のアルキレン基、酸素原子、硫黄原子又は＞Ｎ−Ｇ３により中断された炭素原子数２ないし１６のアルキレン基；炭素原子数２ないし１２のアルケニレン基、炭素原子数２ないし１２のアルキニレン基、炭素原子数５ないし１２のシクロアルキレン基、炭素原子数５ないし１２のシクロアルキレン−（炭素原子数１ないし４のアルキレン）−炭素原子数５ないし１２のシクロアルキレン基、炭素原子数１ないし４のアルキレン−（炭素原子数５ないし１２のシクロアルキレン）−炭素原子数１ないし４のアルキレン基、フェニレン基、フェニレン−（炭素原子数１ないし４のアルキレン）−フェニレン基又は炭素原子数１ないし４のアルキレン−フェニレン−炭素原子数１ないし４のアルキレン基又は式
【化３】
2008534759.tif 000004
で表される基を表し、
Ｙ３は、−Ｏ−Ｇ４、−Ｓ−Ｇ５又は−Ｎ（Ｇ６）（Ｇ７）を表し、
Ｇ０、Ｇ１、Ｇ２、Ｇ３、Ｇ４、Ｇ５、Ｇ６及びＧ７は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；
ｎが３を表す場合、Ａは、基−Ｙ４−Ｚ２（Ｙ５−）（Ｙ６−）を表し、
Ｙ４、Ｙ５及びＹ６は、互いに独立して、−Ｎ（Ｇ８）−、−Ｏ−、−Ｓ−、又は−Ｎ（Ｇ９）−ＳＯ２−を表し、
Ｇ８及びＧ９は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し、及び
Ｚ２は、炭素原子数５ないし２５のアルカントリイル基又は２，４，６−トリアジントリイル基を表す。］
に対応する。
【００１４】
炭素原子数１ないし２０のアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基及びエイコシル基である。炭素原子数４ないし２０のアルキル基、特に炭素原子数８ないし２０のアルキル基が好ましい。
【００１５】
炭素原子数１ないし１０のアルキルアミノ基、ジ（炭素原子数１ないし１０のアルキル）アミノ基、単青原子数１ないし１０のアルキルオキシ基又はヒドロキシ基により置換された炭素原子数１ないし２０のアルキル基の例は、３−メチルアミノプロピル基、２−ジメチルアミノエチル基、２−ジエチルアミノエチル基、３−ジメチルアミノプロピル基、３−ジエチルアミノプロピル基、２−メトキシエチル基、２−エトキシエチル基、２−メトキシプロピル基、２−エトキシプロピル基、３−イソプロポキシプロピル基及びヒドロキシエチル基である。
【００１６】
炭素原子数３ないし２０のアルケニル基の例は、アリル基、２−メタリル基、ブテニル基、ペンテニル基、ヘキセニル基及びオレイル基である。１位の炭素原子が好ましくは飽和されている。特に好ましい例は、アリル基及びオレイル基である。
【００１７】
炭素原子数５ないし１２のシクロアルキル基の例は、シクロペンチル基、シクロヘキシル基、シクロヘプチル基、シクロオクチル基及びシクロドデシル基である。
【００１８】
１、２又は３個の炭素原子数１ないし１０のアルキル基により置換された炭素原子数５ないし１２のシクロアルキル基の好ましい例は、２−メチルシクロヘキシル基である。
【００１９】
炭素原子数５ないし９のシクロアルケニル基の例は、シクロヘキセニル基である。
【００２０】
１、２又は３個の炭素原子数１ないし１０のアルキル基により置換された炭素原子数５ないし９のシクロアルケニル基の例は、メチルシクロヘキセニル基である。
【００２１】
炭素原子数１ないし１０のアルキル基、炭素原子数１ないし１０のアルキルオキシ基及びヒドロキシ基からなる群より選択される１、２又は３個の基により置換されたフェニル基の例は、４−メチルフェニル基、２−エチルフェニル基、４−エチルフェニル基、４−イソプロピルフェニル基、４−第三ブチルフェニル基、４−第二ブチルフェニル基、４−イソブチルフェニル基、３，５−ジメチルフェニル基、３，４−ジメチルフェニル基、２，４−ジメチルフェニル基、２，６−ジエチルフェニル基、２−エチル−６−メチルフェニル基、２，６−ジイソプロピルフェニル基、４−メトキシフェニル基、４−エトキシフェニル基及び４−ヒドロキシフェニル基である。
【００２２】
炭素原子数７ないし９のフェニルアルキル基の例は、ベンジル基及び２−フェニルエチル基である。
【００２３】
炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基の例は、メチルベンジル基、ジメチルベンジル基、トリメチルベンジル基、第三ブチルベンジル基、メトキシベンジル基及び３，５−ジ−第三ブチル−４−ヒドロキシベンジル基である。
【００２４】
未置換であるか又は置換された５又は６員環のヘテロ環基の例は、１−ピロリジル基、ピペリジノ基、モルホリノ基、１−ピペラジニル基、４−メチル−１−ピペラジニル基、１−ヘキサヒドロアゼピニル基、５，５，７−トリメチル−１−ホモピペラジニル基又は４，５，５，７−テトラメチル−１−ホモピペラジニル基並びに基
【化４】
2008534759.tif 000005
（式中、
基Ｒは、互いに独立して、水素原子又は炭素原子数１ないし２０のアルキル基、特に−Ｃ４Ｈ９を表す。）
である。
【００２５】
ポリオキシアルキレン残基の例は、式
−Ｏ−（ＣＨＺ３−（ＣＨ２）ｒ−Ｏ）ｑ−ＣＨＺ４−（ＣＨ２）ｒ−ＯＺ５
（式中、Ｚ３及びＺ４は、互いに独立して、水素原子又は炭素原子数１ないし４のアルキル基を表し、Ｚ５は、炭素原子数１ないし２０のアルキル基を表し、ｒは、１、２、３又は４を表し、及びｑは、１ないし１００の数を表す。）
に対応する。
【００２６】
炭素原子数２ないし１２のアルキレン基の例は、エチレン基、プロピレン基、トリメチ
レン基、テトラメチレン基、ペンタメチレン基、ヘキサメチレン基、オクタメチレン基、デカメチレン基及びドデカメチレン基である。
【００２７】
酸素原子、硫黄原子又は＞Ｎ−Ｇ３により中断された炭素原子数２ないし１６のアルキレン基の例は、３−オキサペンタン−１，５−ジイル基、４−オキサヘプタン−１，７−ジイル基、３，６−ジオキサオクタン−１，８−ジイル基、４，７−ジオキサデカン−１，１０−ジイル基、４，９−ジオキサドデカン−１，１２−ジイル基、３，６，９−トリオキサウンデカン−１，１１−ジイル基、４，７，１０−トリオキサトリデカン−１，１３−ジイル基、３−チアペンタン−１，５−ジイル基、４−チアヘプタン−１，７−ジイル基、３，６−ジチアオクタン−１，８−ジイル基、４，７−ジチアデカン−１，１０−ジイル基、４，９−ジチアドデカン−１，１２−ジイル基、３，６，９−トリチアウンデカン−１，１１−ジイル基、４，７，１０−トリチアトリデカン−１，１３−ジイル基及び−ＣＨ２ＣＨ２ＣＨ２−Ｎ（Ｇ３）−ＣＨ２ＣＨ２−Ｎ（Ｇ３）−ＣＨ２ＣＨ２ＣＨ２−、特に−ＣＨ２ＣＨ２ＣＨ２−Ｎ（ＣＨ３）−ＣＨ２ＣＨ２−Ｎ（ＣＨ３）−ＣＨ２ＣＨ２ＣＨ２−である。
【００２８】
炭素原子数２ないし１２のアルケニレン基の例は、３−ヘキセニレン基である。
【００２９】
炭素原子数２ないし１２のアルキニレン基の例は、−ＣＨ２ＣＨ２−Ｃ≡Ｃ−ＣＨ２ＣＨ２−である。炭素原子数６ないし１２のアルキニレン基が好ましい。
【００３０】
炭素原子数５ないし１２のシクロアルキレン基の例は、シクロヘキシレン基である。
【００３１】
炭素原子数５ないし１２のシクロアルキレン−（炭素原子数１ないし４のアルキレン）−炭素原子数５ないし１２のシクロアルキレン基の例は、メチレンジシクロヘキシレン基及びイソプロピリデンジシクロヘキシレン基である。
【００３２】
炭素原子数１ないし４のアルキレン−（炭素原子数５ないし１２のシクロアルキレン）−炭素原子数１ないし４のアルキレン基の例は、シクロヘキシレンジメチレン基である。
【００３３】
フェニレン−（炭素原子数１ないし４のアルキレン）−フェニレン基の例は、メチレンジフェニレン基である。
【００３４】
炭素原子数１ないし４のアルキレン−フェニレン−炭素原子数１ないし４のアルキレン基の例は、フェニレンジメチレン基である。
【００３５】
炭素原子数５ないし２５のアルカントリイル基は例えば、基Ｈ３Ｃ−Ｃ（ＣＨ２−）３である。
【００３６】
Ｒ１、Ｒ２、Ｒ３、Ｒ４、Ｒ５、Ｒ６、Ｒ７及びＲ８からなる群のうち７つの基が水素原子を表し且つこの群の１つの基が水素原子とは異なるところの式（Ａ）で表されるアントラキノン誘導体が好ましい。
Ｒ１、Ｒ２、Ｒ３、Ｒ４、Ｒ５、Ｒ６、Ｒ７及びＲ８からなる群のうち６つの基が水素原子を表し且つこの群の２つの基が水素原子とは異なるところの式（Ａ）で表されるアントラキノン誘導体がさらに好ましい。
Ｒ１、Ｒ２、Ｒ３、Ｒ４、Ｒ６、Ｒ７及びＲ８が水素原子を表し且つＲ５が水素原子とは異なるか、又は
Ｒ１、Ｒ２、Ｒ３、Ｒ４、Ｒ５、Ｒ７及びＲ８が水素原子を表し且つＲ６が水素原子とは異なるか、又は
Ｒ１、Ｒ３、Ｒ４、Ｒ５、Ｒ７及びＲ８が水素原子を表し且つＲ２及びＲ６が水素原子
とは異なるか、又は
Ｒ１、Ｒ２、Ｒ３、Ｒ４、Ｒ７及びＲ８が水素原子を表し且つＲ５及びＲ６が水素原子とは異なるか、又は
Ｒ２、Ｒ３、Ｒ４、Ｒ６、Ｒ７及びＲ８が水素原子を表し且つＲ１及びＲ５が水素原子とは異なる
ところの式（Ａ）で表されるアントラキノン誘導体が特に好ましい。
Ｒ３、Ｒ４、Ｒ７及びＲ８が水素原子を表すところの式（Ａ）で表されるアントラキノン誘導体がまた特に好ましい。
【００３７】
Ｒ１、Ｒ２、Ｒ３、Ｒ４、Ｒ５、Ｒ６、Ｒ７及びＲ８が、互いに独立して、水素原子、炭素原子数８ないし２０のアルキル基、基−Ｏ−Ｘ１、−Ｏ−Ｃ（Ｏ）−Ｘ３、−Ｎ（Ｘ５）（Ｘ６）又は−ＳＯ２−Ｎ（Ｘ９）（Ｘ１０）を表し、
Ｘ１が、水素原子、炭素原子数８ないし２０のアルキル基、又は未置換であるか又は置換された５又は６員環のヘテロ環基を表し；Ｘ１、Ｘ３、Ｘ５、Ｘ６、Ｘ９及びＸ１０が、互いに独立して、水素原子、炭素原子数１ないし２０のアルキル基、又は未置換であるか又は置換された５又は６員環のヘテロ環基、特に
【化５】
2008534759.tif 000006
を表すが、但し、Ｒ１、Ｒ２、Ｒ３、Ｒ４、Ｒ５、Ｒ６、Ｒ７及びＲ８からなる群のうち１つ又は２つの基は水素原子とは異なり、且つその他の基は水素原子を表す
ところの式（Ａ）で表されるアントラキノン誘導体が興味深い。
【００３８】
式（Ｂ−１）
【化６】
2008534759.tif 000007
で表されるアントラキノン誘導体がさらに興味深い。
ｎが２又は３を表し、
ｎが２を表す場合、Ａが基−ＳＯ２−Ｎ（Ｈ）−Ｚ１−Ｎ（Ｈ）−ＳＯ２−を表し、
Ｚ１が炭素原子数２ないし２０のアルキレン基を表し；及び
ｎが３を表す場合、Ａは基
【化７】
2008534759.tif 000008
を表す
ところの式（Ｂ）で表されるアントラキノン誘導体が特に興味深い。
式（Ａ）及び（Ｂ）で表される化合物は、実施例に記載の方法に従うか又は類似の方法にて調製され得る。
【００３９】
式（Ａ）で表される化合物の例は：
（Ａ−１）２−ドデシル−アントラキノン（ＣＡＳ番号７１３０８−０１−５）
（Ａ−２）２，６−ビス［２−エチル−ヘキシルオキシ］アントラキノン（ＣＡＳ番号３３２０８３−４２−８）
（Ａ−３）２，６−ビス［オクタデシルオキシ］アントラキノン
（Ａ−４）１−（４，６−ビス［ジブチルアミノ］−［１，３，５］−トリアジン−２−イルアミノ）−アントラキノン
（Ａ−５）２−（４，６−ビス［ジブチルアミノ］−［１，３，５］−トリアジン−２−イルアミノ）−アントラキノン
（Ａ−６）２，６−ビス［４，６−ビス［ジブチルアミノ］−［１，３，５］−トリアジン−２−イルオキシ］−アントラキノン
（Ａ−７）２−（２−エチル−ヘキシルオキシ）−１−オクタデシルオキシ−アントラキノン
（Ａ−８）１，２−ビス［オクタデシルオキシ］アントラキノン
（Ａ−９）１，２−ビス［２−エチル−ヘキシルオキシ］アントラキノン
（Ａ−１０）１，２−ビス［オクチルオキシ］アントラキノン
（Ａ−１１）１，５−ビス［２−エチル−ヘキシルオキシ］アントラキノン
（Ａ−１２）１，５−ビス［オクチルオキシ］アントラキノン（ＣＡＳ番号１８００８４−３５−９）
（Ａ−１３）９，１０−ジオキソ−９，１０−ジヒドロ−アントラセン−２−スルホン酸ドデシルアミド
（Ａ−１４）２，６−ビス［ステアロリルオキシ］アントラキノン
である。
【００４０】
式（Ｂ）で表される化合物の例は：
（Ｂ−１−１）ビス［９，１０−ジオキソ−９，１０−ジヒドロ−アントラセン−２−スルホン酸］−１’，１２’−ドデカンジイルジアミド
（Ｂ−１−２）２，６−ビス［９，１０−ジオキソ−９，１０−ジヒドロ−アントラセン−２−アミノ］−４−フェニル−［１，３，５］−トリアジン（ＣＡＳ番号４１１８−１６−５）
である。
【００４１】
式（Ａ）又は（Ｂ）で表されるアントラキノン誘導体の主要な利点は、それらの
・処理操作の間に有効成分の損失が起きないことを確実にする、高められた熱安定性、
・処理の間の装置への露出した原料の付着及び有害な臭気を回避するために不可欠である、低下された揮発性、及びさらには、それらの、
・配合温度においてマトリックスポリマーとたやすく混和し、そして最終的なポリマーマトリックス中の光分解物の均質な分布を導く、最終製品全体の均質な分解を得るのに不可欠での事実である、融点、
である。
【００４２】
成分（ｂ−０）が、ポリ−β−ピネン又は１，２−ビス［２−エチルヘキシルオキシ］アントラキノンであり、
成分（ｂ−Ｉ）が、ステアリン酸マンガンであり、及び
成分（ｂ−ＩＩ）が、過酸化カルシウムである、
添加剤混合物が特に好ましい。
さらに好ましくは、  
（ｂ−０）ポリテルペン、及び
（ｂ−Ｉ）炭素原子数２ないし３６のカルボン酸の、Ｆｅ、Ｃｅ、Ｍｎ、Ｃｕ又はＶ塩を含む添加剤混合物である。
成分（ｂ−０）は好ましくは、添加剤混合物の総質量に対し、０．００５ないし９０質量％、特に０．００５ないし７０質量％の量で、該添加剤混合物中に存在する。
成分（ｂ−Ｉ）は好ましくは、添加剤混合物の総質量に対し、０．００５ないし９０質量％、特に０．００５ないし７０質量％の量で、該添加剤混合物中に存在する。
成分（ｂ−ＩＩ）は好ましくは、添加剤混合物の総質量に対し、０．００５ないし９０質量％、特に０．００５ないし７０質量％の量で、該添加剤混合物中に存在する。
【００４３】
本発明に従い使用される添加剤混合物は、１種以上の慣用の添加剤をさらに含み得る。例は：
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００４４】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００４５】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００４６】
１．４．トコフェロール、
例えば、α−トコフェロール、β−トコフェロール、γ−トコフェロール、δ−トコフェロール及びそれらの混合物（ビタミンＥ）。
【００４７】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００４８】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００４９】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００５０】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３
−テトラメチルブチル）フェニル］−２，２−ビス（３，５−ジ−第三ブチル−４−ヒドロキシベンジル）マロネート。
【００５１】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００５２】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２
−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００５３】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００５４】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００５５】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５６】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリ
コール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００５７】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５８】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５９】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）によって供給されるナウガード（Ｎａｕｇａｒｄ）（登録商標）ＸＬ−１）。
【００６０】
１．１８．アスコルビン酸（ビタミンＣ）
【００６１】
１．１９．アミン系酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−
Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【００６２】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール
、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ２ＣＨ２−ＣＯＯ−ＣＨ２ＣＨ２−］２−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，
１，３，３−テトラメチルブチル）−５’−（α，α−ジメチルベンジル）フェニル］ベンゾトリアゾール。
【００６３】
２．２．  ２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００６４】
２．３．置換された及び未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００６５】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００６６】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステル、例えばメチル又はエチルエステルの、４−ヒドロキシ−３，５−ジ−第三ブチルベンジルホスホン酸のニッケル塩、ケトキシムの、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００６７】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４
−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００６８】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサ
ニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００６９】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００７０】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００７１】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４
−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
以下のホスフィットがとりわけ好ましい：
トリス（２，４−ジ−第三ブチルフェニル）ホスフィット（イルガフォス１６８（登録商標：Ｉｒｇａｆｏｓ）、チバ−ガイギー社）、トリス（ノニルフェニル）ホスフィット、
【化８】
2008534759.tif 000009
【化９】
2008534759.tif 000010
【化１０】
2008534759.tif 000011
【化１１】
2008534759.tif 000012
【化１２】
2008534759.tif 000013
。
【００７２】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００７３】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００７４】
７．チオ相乗剤、
例えば、ジラウリルチオジプロピオネート又はジステアリルチオジプロピオネート。
【００７５】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００７６】
９．ポリアミド安定剤
例えば、ヨウ化物及び／又はリン化合物と組み合わせた銅塩及び二価マンガンの塩。
【００７７】
１０．塩基性の補助安定剤
例えば、メラミン、ポリビニルピロリドン、ジシアンジアミド、トリアリルシアヌレー
ト、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモン又はピロカテコール酸亜鉛。
【００７８】
１１．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【００７９】
１２．充填材及び強化剤、
例えば、炭酸カルシウム、シリカ、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【００８０】
１３．他の添加剤
例えば、可塑剤、滑剤、乳化剤、顔料、レオロジー添加剤、触媒、流れ調節剤、蛍光増白剤、防炎加工剤、帯電防止剤及び発泡剤。
【００８１】
１４．他のベンゾフラノン及びインドリノン、
例えば、米国特許第４，３２５，８６３号公報；米国特許第４，３３８，２４４号公報；米国特許第５，１７５，３１２号公報；米国特許第５，２１６，０５２号公報；米国特許第５，２５２，６４３号公報；独国特許出願公開第４３１６６１１号明細書；独国特許出願公開第４３１６６２２号明細書；独国特許出願公開第４３１６８７６号明細書；欧州特許出願公開第０５８９８３９号明細書又は欧州特許出願公開第０５９１１０２号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【００８２】
以下の成分
（ｂ−ＩＩＩ）充填材又は強化材、
（ｂ−ＩＶ）顔料、
（ｂ−Ｖ）光安定剤、
（ｂ−ＶＩ）加工添加剤、
（ｂ−ＶＩＩ）抗酸化剤、
（ｂ−ＶＩＩＩ）Ｃａ、Ｍｇ、Ｚｎ又はＡｌの無機又は有機塩、或いは、Ｃａ、Ｍｇ、Ｚｎ又はＡｌの酸化物、特に
成分（ｂ−ＩＶ）、
成分（ｂ−Ｖ）
の１種以上をさらに含む組成物がまた好ましい。
これらの成分の例は、参照により本願明細書に組み込まれている米国特許出願第２００３−０２３６３２５号明細書に詳細に開示されている。
【００８３】
成分（ｂ−ＩＩＩ）は例えば、炭酸カルシウム、シリカ、ガラス繊維、ガラス球、タルク、カオリン、マイカ、硫酸バリウム、金属酸化物及び金属水酸化物、カーボンブラック、グラファイト、木粉及び他の天然物の粉末又は繊維、合成繊維及びステアリン酸カルシウム又はステアリン酸亜鉛のような充填材として使用されるステアリン酸の金属塩；ポリブタジエン、ポリイソプレン、ポリオクテナマーのような不飽和有機ポリマー、又はステアリン酸、オレイン酸、リノール酸又はリノレン酸のような不飽和酸；及びポリエチレンオキシド又はポリプロピレンオキシドのような他のポリマーを包含する。
【００８４】
成分（ｂ−ＩＶ）は例えば、カーボンブラック、二酸化チタン（例えば１０００μｍないし１０ｎｍの範囲の粒径であり得、及び所望により表面処理され得るアナタース型又はルチル型）又は農業用途で頻繁に使用される他の有機又は無機着色顔料（例えばカーボンブラック、ブラウン、シルバー、レッド、グリーン）である。
【００８５】
成分（ｂ−Ｖ）は好ましくは、ヒンダードアミン光安定剤（ＨＡＬＳ）又はＵＶ吸収剤である。好ましいヒンダーソアミン光安定剤の例はまた、米国特許出願第１０／２５７，３３９号明細書と同等である、参照により本願明細書に組み込まれている国際公開第０１／９２，３９２号パンフレット中の成分（Ａ）、（Ｂ）及び（Ｃ）として例えば開示されている化合物である。
【００８６】
成分（ｂ−ＶＩ）は例えば、滑り防止剤／粘着防止剤、可塑剤、蛍光増白剤、帯電防止剤又は発泡剤である。
【００８７】
成分（ｂ−ＶＩＩ）は例えば、フェノール系抗酸化剤である。
【００８８】
成分（ｂ−ＶＩＩＩ）は例えば、ステアリン酸金属塩、例えばステアリン酸カルシウム又はステアリン酸亜鉛；又は酸化亜鉛（例えば１０００μｍないし１０ｎｍの範囲の粒径であり得、及び所望により表面処理され得る）である。
【００８９】
成分（ｂ−ＩＩＩ）は好ましくは、添加剤混合物の総質量に対し、０．０５ないし９０質量％、特に０．０５ないし７０質量％の量で、該添加剤混合物中に存在する。
【００９０】
成分（ｂ−ＩＶ）は好ましくは、添加剤混合物の総質量に対し、０．０５ないし９０質量％、特に０．５ないし７０質量％の量で、該添加剤混合物中に存在する。
【００９１】
成分（ｂ−Ｖ）は好ましくは、添加剤混合物の総質量に対し、０．０１ないし９０質量％、特に０．０１ないし７０質量％の量で、該添加剤混合物中に存在する。
【００９２】
成分（ｂ−ＶＩ）は好ましくは、添加剤混合物の総質量に対し、０．０５ないし９０質量％の量で、該添加剤混合物中に存在する。
【００９３】
成分（ｂ−ＶＩＩ）は好ましくは、添加剤混合物の総質量に対し、０．００５ないし９０質量％、特に０．０１ないし７０質量％の量で、該添加剤混合物中に存在する。
【００９４】
成分（ｂ−ＶＩＩＩ）は好ましくは、添加剤混合物の総質量に対し、０．００５ないし９０質量％、特に０．０５ないし７０質量％の量で、該添加剤混合物中に存在する。
【００９５】
成分（ａ）の例は以下ののもである：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【００９６】
ポリオレフィン、すなわち前段落において例示したモノオレフィンのポリマー、好ましくはポリエチレン及びポリプロピレンは、種々の方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス（Ｐｈｉｌｉｐｓ）、スタンダードオイルインディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン（ＤｕＰｏｎｔ））、メタロセン又はシングルサイト触媒（ＳＳＣ）と命名される。
【００９７】
２．１）で言及されたポリマーの混合物、例えばポリプロピレンとポリイソブチレンの混合物、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００９８】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンがその場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー、エチレン／ビニルアルコールコポリマー（ＥＶＯＨ）又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ
／ＥＡＡ及び交互の又はランダムのポリアルキレン／一酸化炭素コポリマー及びそれらの他のポリマー、例えばポリアミドとの混合物。
【００９９】
４．水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーがまた含まれる。
【０１００】
５．ポリスチレン、ポリ（ｐ−メチルスチレン）、ポリ（α−メチルスチレン）。
【０１０１】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【０１０２】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【０１０３】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマーのようなハロゲン原子含有ポリマー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコボリマー。
【０１０４】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【０１０５】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【０１０６】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１）で言及されたオレフィンとそれらのコポリマー。
【０１０７】
１２．ポリアルキレングリコール、ボリエチレンオキシド、ポリプロピレンオキシド又はビスグリシジルエーテルとそれらのコポリマーのような環状エーテルのホモポリマー及びコポリマー。
【０１０８】
１３．ポリオキシメチレンのようなポリアセタール及びコモノマーとしてエチレンオキシドを含むポリオキシメチレン；熱可塑性ポリウレタン、アクリレート又はＭＢＳで変性されたポリアセタール。
【０１０９】
１４．ポリフェニレンオキシド及びスルフィド、及びポリフェニレンオキシドとスチレンポリマー又はポリアミドとの混合物。
【０１１０】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【０１１１】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコ
ールのようなポリエーテルとのブロックコポリマー；並びにＥＰＤＭ又はＡＢＳで変性されたポリアミド又はコポリアミド；及び加工の間に縮合されたポリアミド（ＲＩＭポリアミド系）。
【０１１２】
１７．ポリ尿素、ポリイミド、ボリアミド−イミド、ポリエーテルイミド、ポリエステルイミド、ポリヒダントイン及びポリベンズイミダゾール。
【０１１３】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックポリエーテルエステル；及びまたポリカーボネート又はＭＢＳで変性されたポリエステル。
【０１１４】
１９．ポリカーボネート及びポリエステルカーボネート。
【０１１５】
２０．ポリケトン。
【０１１６】
２１．ポリスルホン、ポリエーテルスルホン及びポリエーテルケトン。
【０１１７】
２２．フェノール／ホルムアルデヒド樹脂、尿素／ホルムアルデヒド樹脂及びメラミン／ホルムアルデヒド樹脂のような、１方ではアルデヒドから、他方ではフェノール、尿素及びメラミンから誘導された架橋ポリマー。
【０１１８】
２３．乾性及び非乾性アルキド樹脂。
【０１１９】
２４．飽和及び不飽和ジカルボン酸と、架橋剤としての多価アルコール及びビニル化合物とのコポリマーから誘導される不飽和ポリエステル樹脂、及びまたその低可燃性のハロゲン含有変性体。
【０１２０】
２５．置換されたアクリレートから誘導された架橋性アクリル樹脂、例えばエポキシアクリレート、ウレタンアクリレート又はポリエステルアクリレート。
【０１２１】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【０１２２】
２７．脂肪族、環式脂肪族、複素環式又は芳香族グリシジル化合物、例えばビスフェノールＡとビスフェノールＦのジグリシジルエーテル生成物から誘導される架橋されたエポキシ樹脂であって、酸無水物又はアミンのような慣用の硬化剤により、又は所望により促進剤の存在下、架橋された前記エポキシ樹脂。
【０１２３】
２８．セルロース、ゴム、ゼラチンのような天然ポリマー及び化学的に変性されたそれらの同族の誘導体、例えば酢酸セルロース、プロピオン酸セルロース及び酪酸セルロース、又はメチルセルロースのようなセルロースエーテル、並びにロジン及びその誘導体。
【０１２４】
２９．前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯ
Ｍ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１２５】
成分（ａ）は好ましくは、熱可塑性の天然又は合成ポリマーである。
好ましい成分（ａ）の例は以下のものである：
ａ）オレフィンモノマー、例えばエチレン及びプロピレン、並びに１−ブテン、１−ペンテン、１−ヘキセン又は１−オクテンのような高級１−オレフィンのホモ及びコポリマー。特に好ましくは、ポリエチレン、ＬＤＰＥ及びＬＬＤＰＥ、ＨＤＰＥ及びポリプロピレン。
ｂ）オレフィンモノマーと、ブタジエン、イソプレン及び環状オレフィン、例えばノルボルネンのようなジオレフィンモノマーとのホモ−及びコポリマー。
ｃ）１種以上の１−オレフィン及び／又はジオレフィンと、一酸化炭素及び／又は、アクリル酸及び対応するアクリルエステル、メタクリル酸及びその対応するエステル、酢酸ビニル、ケトンビニル、スチレン、マレイン酸無水物及び塩化ビニルを含むがこれらに限定されない、他のビニルモノマーとのコポリマー。
ｄ）ポリビニルアルコール。
ｅ）ポリスチレン。
ポリオレフィン、特にポリエチレンが特に興味深い。
本発明の好ましい態様に従うと、成分（ａ）は、ポリオレフィンホモ−又はコポリマー、澱粉で変性されたポリオレフィン又は澱粉をベースとしたポリマー複合体、特にポリエチレン、ポリプロピレン、ポリエチレンコポリマー又はポリプロピレンコポリマーである。
【０１２６】
成分（ｂ−０）は例えば、有機ポリマー（＝成分（ａ））の質量に対し、０．０１ないし１０％、好ましくは０．０１ないし５％の量で、該有機ポリマー中に存在する。
成分（ｂ−Ｉ）は例えば、有機ポリマー（＝成分（ａ））の質量に対し、０．００５ないし１０％、好ましくは０．００５ないし５％の量で、該有機ポリマー中に存在する。
成分（ｂ−ＩＩ）は例えば、有機ポリマー（＝成分（ａ））の質量に対し、０．００５ないし２０％、又は０．００５ないし１０％、好ましくは０．１ないし１５％又は１ないし１０％の量で、該有機ポリマー中に存在する。
成分（ｂ−ＩＩＩ）は好ましくは、分解し得るポリマーの総質量に対し、０．０５ないし８０％、好ましくは０．５ないし７０％の量で、該分解し得るポリマー中に存在する。
成分（ｂ−ＩＶ）は好ましくは、分解し得るポリマーの総質量に対し、０．０５ないし４０％、好ましくは０．５ないし３０％の量で、該分解し得るポリマー中に存在する。
成分（ｂ−Ｖ）は好ましくは、分解し得るポリマーの総質量に対し、０．０１ないし２０％、好ましくは０．０１ないし１０％の量で、該分解し得るポリマー中に存在する。
成分（ｂ−ＶＩ）は好ましくは、分解し得るポリマーの総質量に対し、０．０５ないし１０％の量で、該分解し得るポリマー中に存在する。
成分（ｂ−ＶＩＩ）は好ましくは、分解し得るポリマーの総質量に対し、０．００５ないし１％、特に０．０１ないし０．３質量％の量で、該分解し得るポリマー中に存在する。
成分（ｂ−ＶＩＩＩ）は好ましくは、分解し得るポリマーの総質量に対し、０．００５ないし５％、特に０．０５ないし１質量％の量で、該分解し得るポリマー中に存在する。
【０１２７】
上記成分は、既知の方法により制御された形態で、例えば造形前又はその最中に、熱可塑性の天然又は合成ポリマー又はワックスに配合され得るか、又は必要によりその後の溶媒の蒸発を伴って、溶解されたか又は分散された化合物を熱可塑性の天然又は合成ポリマー又はワックスに塗布され得る。成分は、粉体、顆粒又は例えば２．５ないし２５質量％の濃度でこれらの成分を含むマスターバッチの形態で、熱可塑性の天然又は合成ポリマー又はワックスに添加され得る。
所望により、成分（ｂ−０）及び（ｂ−Ｉ）及び所望により（ｂ−ＩＩ）ないし（ｂ−ＶＩＩＩ）は、熱可塑性の天然又は合成ポリマー又はワックスへの配合前に、互いにブレンドされ得る。それらは、重合前又はその最中に或いは架橋前に、ポリマーに添加され得る。
本発明はとりわけ、湿った環境での分解が望まれるすべての範囲において有益である。本発明の添加剤の使用は、上記の組成物から作られた製品が分解のために最終的に保管される場所の気候条件に応じ得る。
【０１２８】
本発明に従い作られた幾つかの例となる製品の概要は、以下のとおりである。典型的に、製品は、比較的長期の耐用年数とそれに続く、比較的短期のその場で又は埋立地のいずれかで脆化及び崩壊が起きる期間を有することが必要とされる。製品は、ポリオレフィン又は他の有機ポリマーからなるフィルム製品であり得る。
適する農業用品の例は、マルチフィルム、小トンネル用フィルム、バナナバッグ、ダイレクトカバー、不織布、より糸及び鉢である。
前述の例のすべてにおいて、本発明に従い作られた製品は、使用の間にその特性を維持し、及びその耐用年数後に分解する。
マルチフィルムが、本発明の特に好ましい態様である。
マルチフィルムは、植物の生育の初期段階において、該植物を保護するために使用される。植物の種及び目的に応じて、マルチフィルムは、播種後に又は播種と同時に置かれ得る。それは、植物が特定の生育段階に到達するまで該植物を保護する。収穫が終了した場合、農地は他の栽培のために整備される。
標準的なプラスチックフィルムは、新しい栽培を可能にするために収集され及び処分されなければならない。標準的なプラスチック製のマルチフィルムに添加された場合、本発明の添加剤系（成分（ｂ−０）及び（ｂ−Ｉ）及び所望により（ｂ−ＩＩ）ないし（ｂ−ＶＩＩＩ））は、植物が必要とされる生育まで到達するまでフィルムがその性能を維持し、その後分解が始まり、そして新しい栽培が開始されなければならないときには、完全に脆化することを、可能にする。
耐用年数の及び分解までの期間及び完全な消滅までの期間の長さは、植物の種類及び環境条件に応じる。特定の時間的な必要性に応じて、添加剤組み合わせが設計される。
【０１２９】
本発明の添加剤系の主要な成分は、後分解添加剤系（成分（ｂ−０）及び（ｂ−Ｉ）及び所望により（ｂ−ＩＩ））である。後分解系の適切な投与量により、必要とされる耐用年数及び分解及び消滅までの期間が得られ得る。マルチフィルムの連携的な耐用年数の例は、１０ないし１８０日であり、２４ヶ月までの耐用年数がまた必要され及び達成され得る。
このように、本発明のさらに好ましい態様は、上記定義された添加剤混合物を含み及び１０ないし７２０日の耐用年数を有するマルチフィルムである。
マルチフィルムは、農学的な必要性に基づき、単層又は多層（好ましくは３層）であり、透明であるか又は適切に着色（白色、黒色、銀色、緑色、茶色）され得る。
マルチフィルムの厚さは例えば、５ないし１００マイクロメーターの範囲にあり得る。１０ないし６０マイクロメーターのフィルムが好ましい。
【０１３０】
本発明のさらなる態様は、有機ポリマーから作られた農農業用品の耐候性及び分解を制御するための方法であって、該方法は、本願明細書に定義される添加剤混合物を有機ポリマーに配合することを含む方法である。
本発明のもう一の態様は、
（ｂ−０）光増感剤、
（ｂ−Ｉ）遷移金属の有機塩、及び所望により
（ｂ−ＩＩ）無機過酸化物又は無機超酸化物
を含む添加剤混合物である。
本発明の他の態様は、以下の成分
（ｂ−０）光増感剤、
（ｂ−Ｉ）遷移金属の有機塩、及び
（ｂ−Ｖ）式
【化１３】
2008534759.tif 000014
で表される２，２，６，６−テトラメチルピペリジン−１，４−ジイル基を含む光安定剤、例えば上記項目２．６の下で列挙されるもの
を含む添加剤混合物に、
以下の成分
（ｂ−０）光増感剤、
（ｂ−Ｉ）遷移金属の有機塩、及び
（ｂ−ＩＶ）カーボンブラック
を含む添加剤混合物に、
以下の成分
（ｂ−０）式（Ａ★）又は（Ｂ★）
【化１４】
2008534759.tif 000015
【化１５】
2008534759.tif 000016
［式中、
Ｒ１、Ｒ２、Ｒ３、Ｒ４、Ｒ５、Ｒ６、Ｒ７及びＲ８は、互いに独立して、水素原子、炭素原子数８ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基に
より置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、ポリオキシアルキレン残基；又は基−Ｏ−Ｘ１、−Ｃ（Ｏ）−Ｘ２、−Ｏ−Ｃ（Ｏ）−Ｘ３、−Ｃ（Ｏ）−Ｏ−Ｘ４、−Ｎ（Ｘ５）（Ｘ６）、−Ｓ−Ｘ７、−ＳＯ２−Ｏ−Ｘ８、又は−ＳＯ２−Ｎ（Ｘ９）（Ｘ１０）を表し、
Ｘ１、Ｘ２、Ｘ３、Ｘ４、Ｘ５、Ｘ６、Ｘ７、Ｘ８、Ｘ９及びＸ１０は、互いに独立して、水素原子、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；及び
Ｘ１は、さらに炭素原子数８ないし２０のアルキル基を表し；及び
Ｘ２、Ｘ３、Ｘ４、Ｘ５、Ｘ６、Ｘ７、Ｘ８、Ｘ９及びＸ１０は、互いに独立して、さらに炭素原子数１ないし２０のアルキル基を表すが；但し、Ｒ１、Ｒ２、Ｒ３、Ｒ４、Ｒ５、Ｒ６、Ｒ７及びＲ８からなる群のうち少なくとも１つの基は水素原子とは異なり；
ｎは２又は３を表し、
ｎが２を表す場合、Ａは、基−Ｙ１−Ｚ１−Ｙ２−又は基−ＳＯ２−Ｎ（Ｇ０）−Ｚ１−Ｎ（Ｇ１）−ＳＯ２−を表し、
Ｙ１及びＹ２は、互いに独立して、＞Ｎ−Ｇ２、−Ｏ−又は−Ｓ−を表し、
Ｚ１は、炭素原子数２ないし１２のアルキレン基、酸素原子、硫黄原子又は＞Ｎ−Ｇ３により中断された炭素原子数２ないし１６のアルキレン基；炭素原子数２ないし１２のアルケニレン基、炭素原子数２ないし１２のアルキニレン基、炭素原子数５ないし１２のシクロアルキレン基、炭素原子数５ないし１２のシクロアルキレン−（炭素原子数１ないし４のアルキレン）−炭素原子数５ないし１２のシクロアルキレン基、炭素原子数１ないし４のアルキレン−（炭素原子数５ないし１２のシクロアルキレン）−炭素原子数１ないし４のアルキレン基、フェニレン基、フェニレン−（炭素原子数１ないし４のアルキレン）−フェニレン基又は炭素原子数１ないし４のアルキレン−フェニレン−炭素原子数１ないし４のアルキレン基又は式
【化１６】
2008534759.tif 000017
で表される基を表し、
Ｙ３は、−Ｏ−Ｇ４、−Ｓ−Ｇ５又は−Ｎ（Ｇ６）（Ｇ７）を表し、
Ｇ０、Ｇ１、Ｇ２、Ｇ３、Ｇ４、Ｇ５、Ｇ６及びＧ７は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオ
キシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；
ｎが３を表す場合、Ａは、基−Ｙ４−Ｚ２（Ｙ５−）（Ｙ６−）を表し、
Ｙ４、Ｙ５及びＹ６は、互いに独立して、−Ｎ（Ｇ８）−、−Ｏ−、−Ｓ−、又は−Ｎ（Ｇ９）−ＳＯ２−を表し、
Ｇ８及びＧ９は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルコキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し、及び
Ｚ２は、炭素原子数５ないし２５のアルカントリイル基又は２，４，６−トリアジントリイル基を表す。］
で表されるアントラキノン誘導体、及び
（ｂ−Ｉ）遷移金属の有機塩
を含む添加剤混合物、
に関する。
【０１３１】
幾つかのアントラキノン誘導体は新規である。従って本発明のもう一の態様は、
２，６−ビス［オクタデシルオキシ］アントラキノン、
１−（４，６−ビス［ジブチルアミノ］−［１，３，５］−トリアジン−２−イルアミノ）−アントラキノン、
２−（４，６−ビス［ジブチルアミノ］−［１，３，５］−トリアジン−２−イルアミノ）−アントラキノン、
２，６−ビス［４，６−ビス［ジブチルアミノ］−［１，３，５］−トリアジン−２−イルオキシ］−アントラキノン、
２−（２−エチル−ヘキシルオキシ）−１−オクタデシルオキシ−アントラキノン、
１，２−ビス［オクタデシルオキシ］アントラキノン、
１，２−ビス［２−エチル−ヘキシルオキシ］アントラキノン、
１，２−ビス［オクチルオキシ］アントラキノン、
１，５−ビス［２−エチル−ヘキシルオキシ］アントラキノン、
９，１０−ジオキソ−９，１０−ジヒドロ−アントラセン−２−スルホン酸ドデシルアミド、
２，６−ビス［ステアロイルオキシ］アントラキノン、及び
ビス［９，１０−ジオキソ−９，１０−ジヒドロ−アントラセン−２−スルホン酸］−１’，１２’−ドデカンジイルジアミド
に関する。
【０１３２】
本発明の他の態様は、熱可塑性の天然又は合成ポリマー又はワックス、及び上記定義された新規アントラキノン誘導体の少なくとも１種又は上記定義された新規添加剤混合物の１種を含む組成物；並びにそのような組成物から作られたポリマー製品である。適したポリマー製品の例は、本願明細書に与えられている。
本発明はまた、天然又は合成ポリマー又はワックスに上記定義された新規アントラキノン誘導体の少なくとも１種を配合することを含む、該天然又は合成ポリマー又はワックスの耐候性及び分解を制御する方法に関する。
本発明の他の態様は、
（ａ）有機ポリマー、及び
（ｂ）上記定義された式（Ａ）又は（Ｂ）で表されるアントラキノン誘導体
を含む組成物から作られた農業用品である。
【０１３３】
本発明のさらなる態様はまた、以下の対象：
（ａ）有機ポリマー
（ｂ−Ｉ）前記有機ポリマーの質量に対し、遷移金属の有機塩を０．００５ないし１０質量％、
（ｂ−ＩＩ）前記有機ポリマーの質量に対し、無機過酸化物又は無機超酸化物を１ないし１０質量％
を含む組成物
から作られたポリマー製品、
成分（ｂ−Ｉ）が、炭素原子数２ないし３６のカルボン酸の、Ｆｅ、Ｃｅ、Ｃｏ、Ｍｎ、Ｃｕ又はＶ塩であり、且つ成分（ｂ−ＩＩ）が、ＣａＯ２である、上記定義されたポリマー製品、
農業用品である、上記定義されたポリマー製品、
前記農業用品が、マルチフィルム、小トンネル用フィルム、作条用カバー、バナナバッグ、ダイレクトカバー、不織布、より糸及び鉢からなる群より選択される、上記定義されたポリマー製品、
包装材であり及び／又は消費者製品のために使用される、上記定義されたポリマー製品、
前記包装材が、食品、飲料又は化粧品のためである、上記定義されたポリマー製品、
衛生用品又は医薬用品である、上記定義されたポリマー製品、
フィルム、繊維、異形品、ボトル、タンク、コンテナ、シート、バッグ、発泡スチレンカップ、プレート、ブリスター包装材、ボックス、包装ラップ及びテープからなる群より選択される、上記定義されたポリマー製品、
射出成形、ブロー成形、圧縮成形、回転成形、スラッシュ成形、押出し、フィルムキャスティング、フィルムブローイング、圧延、熱成形、紡糸又は回転キャスティングにより成形される、上記定義されたポリマー製品、
（ａ）有機ポリマー、及び
（ｂ−ＩＩ）前記有機ポリマーの質量に対し、アルカリ金属又はアルカリ土類金属の無機過酸化物、或いはアルカリ金属の無機超酸化物、或いは過酸化亜鉛を１ないし１０質量％を含む組成物
から作られたポリマー製品、
成分（ｂ−ＩＩ）が、Ｎａ２Ｏ２、ＣａＯ２、ＺｎＯ２又はＭｇＯ２である、上記定義
されたポリマー製品、
成分（ａ）が、
ポリエステル、熱可塑性の脂肪族又は部分的に芳香族のポリエステルウレタン、脂肪族の又は芳香脂肪族のポリエステルカーボネート、及び脂肪族の又は部分的に芳香族のポリエステルアミド、ポリビニルアルコール又はそれらのブレンド；或いは、
上記ポリマーの１種以上と、天然の又は変性された澱粉、多糖類、リグニン、木粉、セルロース又はキチンとのブレンド；或いは
グラフトポリマー
からなる群より選択された分解し得るポリマーである、上記定義されたポリマー製品、
に関する。
【０１３４】
成分（ａ）の他の例は、ポリエチレンスクシネート、ポリブチレンスクシネート、ポリブチレンスクシネート／アジペート、ポリブチレンスクシネート／カーボネート、ポリブチレンスクシネート／テレフタレート、ポリブチレンアジペート／テレフタレート、ポリテトラメチレンアジペート／テレフタレート、ポリブチレンアジペート／テレフタレート、ポリカプロラクトン、ポリ（ヒドロキシアルカノエート）、例えばポリ３−ヒドロキシブチレート、ポリ−３−ヒドロキシブチレート／オクタノエートコポリマー、ポリ−３−ヒドロキシブチレート／ヘキサノエート／デカノエートターポリマー、及びポリ乳酸である。
【０１３５】
分解し得るポリマーの例は、幾つかの論文、例えばＧ．Ｈｉｎｒｉｃｈｓｅｎ他．，Ｍａｃｒｏｍｏｌ．Ｍａｔｅｒ．Ｅｎｇ．，２７６／２７７，１ないし２４（２０００）及びＭ．Ｆｌｉｅｇｅｒ他．，Ｆｏｌｉａ  Ｍｉｃｒｏｂｉｏｌ．４８（１），２７ないし４４（２００３）に引用されている。分解し得るポリエステルについての包括的な概要は、Ａ．Ｓｔｅｉｎｂｕｅｃｈｅｌ，Ｙ．Ｄｏｉ（第８版），Ｗｉｌｅｙ  ＶＣＨ，Ｗｅｉｎｈｅｉｍ（２００１）のＢｉｏｐｌｏｙｍｅｒｓ，Ｖｏｌｕｍｅｓ  ３ａ，３ｂ及び４に与えられている。
熱可塑性の脂肪族又は部分的に芳香族のポリエステルウレタン、脂肪族の又は芳香脂肪族のポリエステルカーボネート、及び脂肪族の又は部分的に芳香族のポリエステルアミドは、米国特許第６，３０７，００３号明細書に与えられている。分解し得るポリウレタンのさらなる例は、米国特許第５，９６１，９０６号明細書及び第５，８９８，０４９号明細書に与えられている。分解し得るポリエステルアミドの例は、米国特許第５，５１２，３３９号明細書に与えられている。上記米国特許は、参照により本願明細書に組み込まれている。
分解し得るポリマーの由来は、発酵により又は遺伝子的に変性された植物内での製造による化学物質であり得る。
【０１３６】
以下の例が本発明をより詳細に示す。特に示されないならば、すべてのパーセンテージ及び部が質量によるものである。
【実施例】
【０１３７】
実施例（Ａ−１）：２−ドデシル−アントラキノンの製造
【化１７】
2008534759.tif 000018
２−ドデシル−アントラキノンを、２段階合成において得た。
ａ）２−（４−ドデシル−ベンゾイル）−安息香酸の合成を、クロロホルム５００ｍＬの存在下で、フリーデルクラフツ反応において、ドデシルベンゼン４５．０ｇとフタル酸無水物２９．８ｇとを反応させることにより行った。反応抽出物の混合物へのＡｌＣｌ３５８．５ｇの添加により、わずかな発熱が観察されたのに続き、１．５時間、ＨＣｌガスの発生があった。ガス形成が停止した後、ガス形成が再度観察されるまで反応混合物を煮沸し、ＨＣｌガスがもはや形成されなくなるまでさらに５時間還流した。室温まで冷却した後、反応塊を、水３００ｍＬ中に注ぎ、ＨＣｌを用いて酸性とし、そして濾過した。粗生成物を、ｐＨ７となるまで水を用いて洗浄した。２−（４−ドデシル−ベンゾイル）−安息香酸が、白色の結晶固体として得られた。
融点：８５℃（収率：４８％）
ＮＭＲ解析により一般構造を確認した（異性体の存在のための証明である）。
ｂ）２−（４−ドデシル−ベンゾイル）−安息香酸誘導体の閉環を、濃硫酸中で、９０℃にて６時間、該化合物を加熱することにより行った。２−ドデシル−アントラキノンが、黄色固体として得られた。
融点：９９ないし１０５℃（収率：２０％）
【０１３８】
実施例（Ａ−２）：２，６−ビス［２−エチル−ヘキシルオキシ］アントラキノンの製造
【化１８】
2008534759.tif 000019
２，６−ジヒドロキシ−アントラキノン８５ｇを、Ｎ，Ｎ’−ジメチルアセトアミド１０００ｍＬを含む、自動撹拌器、温度計及び還流冷却器付きの、２リットルの丸底フラスコに加えた。２，６−ジヒドロキシ−アントラキノンが溶解するまで、混合物を８０℃まで加熱した。Ｋ２ＣＯ３１２２ｇを加え、そして混合物を１時間撹拌した。その後、２−エチルヘキシルブロミド２０５．４ｇを、３０分以内で滴下添加した。その後、反応物を８０℃にて８時間そのままにした。反応物をその後濾過し、そしてロータリーエバポレータを使用して溶媒を蒸発させた。残留物をトルエン中に採取し、水を用いて３回洗浄し、引き続いて活性炭、トンシルアース（ｔｏｎｓｉｌ  ｅａｒｔｈ）を用いて処理し、そして濾過した。蒸発により溶媒を除去した後、所望の生成物が、イソプロパノール４００ｍＬからの再結晶化により精製された黄色固体として、得られた。
融点：７０．９ないし７４．７℃（収率：６２％）
【０１３９】
実施例（Ａ−３）：２，６−ビス［オクタデシルオキシ］アントラキノンの製造
【化１９】
2008534759.tif 000020
自動撹拌器、温度計、滴下漏斗及びコンデンサ付きの５００ｍＬの丸底フラスコ中で、２，６−ジヒドロキシ−アントラキノン１０ｇ及びＫ２ＣＯ３１６．２ｇを、Ｎ，Ｎ’−ジメチルアセトアミド１００ｍＬ中に懸濁し、そして１２０℃まで加熱した。１時間後、１−ブロモ−オクタデカン３９．１ｇを滴下添加した。添加を完了後、混合物をさらに５時間加熱した。室温に冷却後、反応混合物を一晩静置し、その間に黄色の沈澱物が形成した。ＴＬＣ（薄層クロマトグラフィー）解析が、出発物質２，６−ジヒドロキシアントラキノンの存在を示したので、Ｋ２ＣＯ３のさらに５ｇを添加し、そして反応物をさらに２時間再加熱した、再度のＴＬＣ解析により、２，６−ジヒドロキシ−アントラキノンの完全な転換を確認した。室温に冷却後、混合物を濾過し、そして茶色の固体が得られた。粗生成物を７０℃にてトルエン中に溶解し、そして水１００ｍＬを用いて３回洗浄した。有機溶媒の蒸発後、所望の生成物が、トルエンから再結晶化された黄色粉体として得られた。
融点：１１２ないし１２２℃（収率：７１％）
【０１４０】
実施例（Ａ−４）：１−（４，６−ビス［ジブチルアミノ］−［１，３，５］−トリアジン−２−イルアミノ）−アントラキノンの製造
【化２０】
2008534759.tif 000021
自動撹拌器、温度計及びコンデンサ付きの５００ｍＬの丸底フラスコ中で、フェノール５０ｇを６０℃にて融解させた。１−アミノ−アントラキノン１５ｇ及びＮ，Ｎ，Ｎ’，Ｎ’−テトラブチル−６−クロロ−［１，３，５］−トリアジン−２，４−ジアミン４９．６ｇを添加した。反応物を１４０℃に加熱し、そして４時間反応させた。混合物をジクロロメタン１００ｍＬを用いて希釈し、そしてその後、ＮａＯＨ２６ｇを含む水５００ｍＬ中に注いて、フェノールを除去した。得られた沈澱物を濾過し、水１００ｍＬ及びアセトン１５０ｍＬを用いて洗浄した。所望の生成物が、他の精製をせずに、橙色粉体として
得られた。
融点：１２８ないし１３３℃（収率：９４％）
【０１４１】
実施例（Ａ−５）：２−（４，６−ビス［ジブチルアミノ］−［１，３，５］−トリアジン−２−イルアミノ）−アントラキノンの製造
【化２１】
2008534759.tif 000022
自動撹拌器、温度計及びコンデンサ付きの５００ｍＬの丸底フラスコ中で、フェノール５０ｇを６０℃にて融解させた。２−アミノ−アントラキノン１２ｇ及びＮ，Ｎ，Ｎ’，Ｎ’−テトラブチル−６−クロロ−［１，３，５］−トリアジン−２，４−ジアミン３８ｇを加え、茶色の溶液を形成した。反応物を１４０℃に加熱し、そして４時間反応させた。混合物をジクロロメタン５０ｍＬ中に注いだ。この溶液を、４０℃にて、ＮａＯＨ２６．５ｇを含む水５００ｍＬに滴下添加した。有機揮発物を、蒸留により９０℃にて除去し、そして生じた懸濁液を濾過し、そして水を用いて洗浄して茶色の粉体を得た。シクロヘキサンからの再結晶化がが、黄色粉体として所望の生成物を与えた。
融点：１４０ないし１４５℃（収率：７３％）
【０１４２】
実施例（Ａ−６）：２，６−ビス［４，６−ビス［ジブチルアミノ］−［１，３，５］−トリアジン−２−イルオキシ］−アントラキノンの製造
【化２２】
2008534759.tif 000023
自動撹拌器、温度計、滴下漏斗及びコンデンサ付きの５００ｍＬの丸底フラスコ中に、ＴＨＦ（テトラヒドロフラン）３００ｍＬ、水２０ｍＬ及び２，６−ジヒドロキシ−アントラキノン１５ｇを加えた。溶液を０℃に冷却し、そして１時間撹拌した。その後、ＮａＯＨ２．７５ｇを加え、そして１時間撹拌した。その後、ＴＨＦ５０ｍＬ中に溶解した塩化シアヌル１２．６５ｇを３０分以内に滴下添加し、それにより沈澱物が形成した。添加
の完了後、反応物を０℃にてさらに１時間撹拌し、そしてその後２５℃まで加温し、そして該温度にて１２時間撹拌した。反応混合物をその後、濾過し、そして水を用いて洗浄して、塩を除去した。沈澱物をトルエン中に懸濁し、還流し、そしてジブチルアミン５７ｇを３０分以内に滴下添加した。反応を１１０℃にて８時間続けた。室温に冷却後、トルエン相を、Ｋ２ＣＯ３３１．７ｇを含む水２００ｍＬを用いて抽出し、その後水１００ｍＬを用いて２回洗浄した。トルエンの除去後、イソプロパノールからの再結晶化により精製された赤色の粉体が得られた。
融点：１００ないし１０５℃（収率：４２％）
【０１４３】
実施例（Ａ−７）：２−（２−エチル−ヘキシルオキシ）−１−オクタデシルオキシ−アントラキノンの製造
【化２３】
2008534759.tif 000024
合成は、自動撹拌器、温度計及び還流冷却器付きの５００ｍＬの丸底フラスコ中で行った。Ｎ，Ｎ’−ジメチルアセトアミド２００ｍＬ中に、ＫＨＣＯ３９．１４ｇ及び１，２−ジヒドロキシ−アントラキノン（アリザリン）２０ｇを混合し、そして１時間で８０℃まで加熱した。２−エチルヘキシルブロミド２７．６ｇを３０分以内に滴下添加した。６時間後、反応を完了した。その後、ＫＨＣＯ３０．９当量を添加し、そして混合物を１００℃まで加熱し、そして該温度に保持した。４時間後、１−ブロモ−オクタデカン２７．６ｇを、３０分以内にＫＨＣＯ３さらに１当量とともに混合物に添加した。２時間後、温度を１２５℃まで上げ、さらに２時間維持し、そしてその後、１−ブロモ−オクタデカン０．５当量を添加した。反応を２時間し続けた。完了後、反応混合物を室温まで冷却し、そして沈澱した生成物を濾過し、そして水５００ｍＬを用いて洗浄した。得られた粗生成物４５ｇをイソプロパノールから再結晶化し、そして加熱したアセトンを用いて洗浄して、黄色の結晶として所望の化合物３２ｇを得た（９５％ＨＰＬＣ（高速液体クロマトグラフィー））。
融点：６１ないし６８℃（収率：６４％）
【０１４４】
実施例（Ａ−８）：１，２−ビス［オクタデシルオキシ］アントラキノンの製造
【化２４】
2008534759.tif 000025
１，２−ジヒドロキシ−アントラキノン２０ｇ及びＫ２ＣＯ３３４．４ｇを、Ｎ，Ｎ−ジメチルアセトアミド２５０ｍＬを含む、自動撹拌器、温度計及び還流冷却器付きの５００ｍＬの丸底フラスコ中に加えた。混合物を８０℃まで加熱し、そしてその後、６０分間撹拌した。その後、１−ブロモ−オクタデカン８２．９ｇを１時間以内に、分けながら添加した。反応を６時間し続けた。周囲温度まで冷却した後、濃厚な沈澱物が形成した。混合物を濾過できるように、さらなる溶媒１００ｍＬを添加した。フィルタケーキを、Ｎ，Ｎ−ジメチルアセトアミド５０ｍＬ及び水２００ｍＬを用いて洗浄した。残留物を、N，
Ｎ−ジメチルアセトアミド中に再度採取し、濾過し及び水２００ｍLを用いて洗浄した。
所望の生成物が黄色粉体として得られた。
融点：１００ないし１０７℃（収率：９３％）
【０１４５】
実施例（Ａ−９）：１，２−ビス［２−エチル−ヘキシルオキシ］アントラキノンの製造
【化２５】
2008534759.tif 000026
１，２−ジヒドロキシ−アントラキノン１００ｇを、Ｎ，Ｎ−ジメチルアセトアミド５００ｍＬを含む、自動撹拌器、温度計及び還流冷却器付きの２リットルの丸底フラスコ中に加えた。混合物を３０分間で８０℃まで加熱した。Ｋ２ＣＯ３１７２．６ｇを添加し、そして混合物を８０℃にて１時間放置した。その後、２−エチルヘキシルブロミド２４１．８ｇを１時間以内に滴下添加した。反応物を、合わせて８時間反応させた。その後、Ｋ２ＣＯ３１をさらに０．５当量添加し、そして８０℃にてさらに１時間加熱し続けて、反応を完了した。塩を除去するための濾過後、溶媒を蒸発させた。残留した茶色のオイルをトルエン５００ｍＬ中に溶解し、活性炭及びトンシルアースを用いて処理し、水２００ｍＬを用いて３回洗浄し、そして最後に硫酸ナトリウムを用いて乾燥した。所望の生成物１４６ｇが橙色のオイルとして得られた。
融点なし（液体）
（収率：７５％）
【０１４６】
実施例（Ａ−１０）：１，２−ビス［オクチルオキシ］アントラキノンの製造
【化２６】
2008534759.tif 000027
自動撹拌器、熱電温度計、滴下漏斗及びコンデンサ付きの４つ首丸底フラスコに、Ｎ，Ｎ−ジメチルアセトアミド２５０ｍＬ、１，２−ジヒドロキシ−アントラキノン５０ｇ及びＫ２ＣＯ３８６．３ｇを、続けて入れた。混合物を８０℃まで加熱し、そして該温度で１時間撹拌した。１−オクチルブロミド１００．９ｇを３０分以内に滴下添加した。反応を８０℃にて４時間進行させた。室温まで冷却したことにより、生成物が溶液から沈澱して、濃厚なパルプ状物を形成した。Ｎ，Ｎ−ジメチルアセトアミド５０ｍＬを添加して、混合物の操作性を向上させた。反応塊をその後濾過し、Ｎ，Ｎ−ジメチルアセトアミド５０ｍＬを用いて、そして最後に水を用いて洗浄して、形成した塩を除去した。残留した固体をＣＨ２Ｃｌ２５００ｍＬ中に溶解し、水２００ｍＬを用いて３回洗浄し、無水Ｎａ２ＳＯ４を用いて乾燥し、そしてトンシルアース及び活性炭を用いて処理した。トンシルアースを用いた濾過後、生じた黄色の溶液をロータリーエバポレーターを用いて濃縮して、黄色の固体として所望の生成物７０ｇを得た。
融点：９１ないし９４℃（収率：７２％）
【０１４７】
実施例（Ａ−１１）：１，５−ビス［２−エチル−ヘキシルオキシ］アントラキノンの製造
【化２７】
2008534759.tif 000028
２リットルのオートクレーブに、水７５０ｍＬ及びＫＯＨ４１ｇを入れた。その後、１，５−ジヒドロキシアントラキノン５０ｇをゆっくりと撹拌しながら添加し、その後２−エチルヘキシルブロミド１２０ｇ及びベンジル−ジメチル−オクチル−アンモニウムクロリド（相間移動触媒）０．５ｇを添加した。撹拌頻度を２５０ｒｐｍまで上げ、そして反応塊を、１時間以内に１７０℃まで加熱した。該温度に到達後、反応を８時間し続けた。その後、混合物を８０℃まで冷却し、そして反応塊をビーカーに注ぎ、そして室温まで冷却させた。撹拌下、ＣＨ２Ｃｌ２８００ｍＬを加え、そして混合物を３０分間撹拌した。生じた２相を分液漏斗を用いて分離した。有機相を水を用いて３回洗浄し、そして続いてトンシルアース及び活性炭を用いて処理した。溶媒をその後、ロータリーエバポレーターを用いて蒸発させた。得られた暗色の残留物を、イソプロパノールから２回、再結晶させた（溶媒と固体の比は、２：１容量／質量である。）。ＧＬＣ（気液クロマトグラフィー）解析により、二置換された生成物が８４％であり、及び一置換された生成物が１４％であることが明らかとなった。イソプロパノールからの３回目の結晶化段階の後に、黄色固体２１．２ｇが得られた。ＨＰＬＣ（高速液体クロマトグラフィー）及び１Ｈ−ＮＭＲ解析により、一置換された誘導体の除去が確認された。
融点：１０５℃（収率：２２％）
【０１４８】
実施例（Ａ−１２）：１，５−ビス［オクチルオキシ］アントラキノンの製造
【化２８】
2008534759.tif 000029
実施例（Ｉ−ｂ−１−１３）に記載される一般的な合成手順を適用した。反応を８時間後に終了した。水相を、ＣＨ２Ｃｌ２２×５００ｍＬ中に採取し、そして分離した。有機相をその後、水２００ｍＬを用いて３回洗浄した。トンシルアース、活性炭及び無水Ｎａ２ＳＯ４を用いた処理の後、生じた橙色の溶液をロータリーエバポレーターを用いて濃縮した。得られた茶色の固体を、イソプロパノール（２：１）から２回再結晶化して、橙色の固体を得た。ＨＰＬＣ解析により、一置換された生成物２２％の存在が確認された。そこで、固体をＣＨ２Ｃｌ２２５０ｍＬに再溶解し、そして溶液を２５質量％ＫＯＨ水溶液１００ｍＬを用いて処理した。形成した沈澱物を濾去し、そして生じた溶液を濃縮して、イソプロパノールから再結晶化した橙色−黄色の固体を得た。黄色の固体３４．２ｇが得られた。ＨＰＬＣ及び１Ｈ−ＮＭＲ解析により、一置換された誘導体の除去が確認された。
融点：９０ないし９４℃（収率：３５％）
【０１４９】
実施例（Ａ−１３）：９，１０−ジオキソ−９，１０−ジヒドロ−アントラセン−２−スルホン酸ドデシルアミドの製造
【化２９】
2008534759.tif 000030
自動撹拌器、熱電温度計、滴下漏斗及びコンデンサ付きの１リットルの丸底フラスコに、ＴＨＦ３００ｍＬ中に懸濁させた９，１０−ジオキソ−９，１０−ジヒドロ−アントラセン−２−スルホニルクロリドを入れた。その後、１−ドデシルアミン３７．１７ｇをＴＨＦ１５０ｍＬ中に溶解し、そして室温にて１５分以内に滴下添加した。アミンの添加の間に２０℃の温度上昇が観察された。溶液を４時間還流し、そしてその後、室温まで冷却し、続いて溶液から最終生成物の部分的な沈澱を行った。水３００ｍＬを添加し、所望の生成物の沈澱を導いた。濾過後、沈澱物を水３００ｍＬを用いて４回洗浄し、そして白色の粉体４２．５ｇが得られた。
融点：１５７ないし１６５℃（収率：９５％）
【０１５０】
実施例（Ａ−１４）：２，６−ビス−ステアロイルオキシ−アントラキノンの製造
【化３０】
2008534759.tif 000031
マグネチックスターラー、熱電温度計、滴下漏斗及び還流冷却器付きの１００ｍＬの、窒素充填された４つ首丸底フラスコに、室温にて、３０ｍＬＴＨＦ、２，６−ジヒドロキシアントラキノン２．４ｇ及びトリエチルアミン１５ｍＬを入れた。その後、ステアロリルクロリド１８．１ｇを室温にて添加した。溶液を３０℃にて２４時間維持し、そしてロータリーエバポレーターを用いて真空内で濃縮した。生じた残留物を、ＴＨＦ及び水を用いて洗浄し、そして乾燥させた。所望の生成物３．１ｇが成長した固体として得られた。融点：１２９ないし１３２℃（収率：４０％）
【０１５１】
実施例（Ｂ−１−１）：ビス［９，１０−ジオキソ−９，１０−ジヒドロ−アントラセン−２−スルホン酸］−１’，１２’−ドデカンジイルジアミドの製造
【化３１】
2008534759.tif 000032
９，１０−ジオキソ−９，１０−ジヒドロ−アントラセン−２−スルホニルクロリドの２当量を使用し、そしてこれを１，１２ドデカンジイルジアミンの１当量と反応させて、二量体構造を得た。自動撹拌器、熱電温度計及びコンデンサ付きの１００ｍＬの４つ首丸底フラスコ内で、９，１０−ジオキソ−９，１０−ジヒドロ−アントラセン−２−スルホニルクロリド１．５ｇをＴＨＦ３０ｍＬ中に溶解し、そして１０分間撹拌した。その後、ジアミン０．４９ｇを少しずつ添加した。１５分後、Ｋ２ＣＯ３０．７４ｇを含む水溶液１０ｍＬを滴下添加した。溶液は急速に粘性が高まり、そして６０ないし６５℃まで２時間で加熱した。冷却後、生じた沈澱物を濾過し、水を用いて洗浄し、そして乾燥させた。所望の生成物１．７ｇが白色の固体として得られた。
融点：２３８℃（収率：９５％）
【０１５２】
実施例Ａ：
１）５０μｍ厚のフィルムの調製：
ターボミキサー（カシア，ラボ（Ｃａｃｃｉａ，Ｌａｂｏ）１０）中で、表中に示され
た添加剤１％を、直鎖状低密度ポリエチレン（ＬＬＤＰＥ；ダウレックスＮＧ５０５６−Ｅ（Ｄｏｗｌｅｘ  ＮＧ  ５０５６−Ｅ）（登録商標））；メルトインデックス：１９０℃及び２．１６ｋｇにて１．１ｇ／１０分）と混合した。ＬＬＤＰＥは、トリス（２，４−ジ−第三ブチルフェニル）ホスフィット０．１２％、ペンタエリトリトールテトラキス［３−（３，５−ジ−第三ブチル−４−ヒドロキシフェニル）プロピオネート０．０２％、及びオクタデシル−３−（３，５−ジ−第三ブチル−４−ヒドロキシフェニル）プロピオネート０．０３％を含む。混合物を、Ｏ．Ｍ．Ｃ．二軸スクリュー押出機（ｅｂｖ１９／２５型）を使用して、２００℃の最大温度にて、顆粒へと押出した。顆粒をその後、２１０℃の最大温度にて駆動するブロー押出機（フォルマック（Ｆｏｒｍａｃ））を使用して、５０μｍ厚のフィルムに転換した。
２）２５μｍ厚のフィルムの調製：
上記１）の下で記載された手順を、添加剤１０％を使用したことを除いて繰り返し、そして得られたポリマー顆粒をその後、同様のＬＬＤＰＥを用いて１０分の１（ｗ／ｗ）に薄め、そして２１０℃の最大温度にて駆動するブロー押出機（ドルチ（Ｄｏｌｃｉ）（登録商標））を使用して、２５μｍ厚のフィルムに転換した。
（“％”は、ＬＬＤＰＥに対する“質量％”を意味する。）
３）曝露：
ａ）フィルム試料を、６５００Ｗキセノンランプ（連続ライトサイクル，ブラックパネル温度＝６３℃）付きのＡＴＬＡＳウェザロメーター（ＷＯＭ；Ｃｉ６５Ａ型）内で曝露した。
ｂ）フィルムを、典型的なマルチフィルム設置と同様に、一部が園芸土の上となり及び一部が園芸土の下となるように屋外で曝露した。曝露は、平均照射量がおよそ１１０ＫＬｙｓ／年である、ポテッチョマルコーニ（Ｐｏｎｔｅｃｃｈｉｏ  Ｍａｒｃｏｎｉ）（イタリア国，ボローニャ）において、６月から９月まで行った。
【０１５３】
評価パラメータ：
カルボニル増加分（ＣＯ）：曝露時間に応じてのカルボニルバンドの増加分（１７１０ｃｍ−１）の評価は、ＦＴ−ＩＲ  Ｐｅｒｋｉｎ−Ｅｌｍｅｒ  Ｓｐｅｃｔｒｕｍ  Ｏｎｅを用いて観察した（高い数値はポリマーの分解を示す。）。
クラッキングまでの時間：フィルム試料の目で見える損傷は、“表面のクラッキングの最初の形跡までの時間”に従い評価した。屋外での曝露において、“クラッキングまでの時間”は、土の表面に曝露された部分において評価した。
以下の表は、ＷＯＭ曝露における、ポリエチレンフィルムの、ＩＲにより測定されたカルボニル増加分の増大を示している：参考材料は、添加剤を含んでいないフィルムである。
【表１】
2008534759.tif 000033
【表２】
2008534759.tif 000034
【表３】
2008534759.tif 000035
【表４】
2008534759.tif 000036
【表５】
2008534759.tif 000037
【表６】
2008534759.tif 000038
【表７】
2008534759.tif 000039
【表８】
2008534759.tif 000040
【表９】
2008534759.tif 000041
【表１０】
2008534759.tif 000042
【表１１】
2008534759.tif 000043
【表１２】
2008534759.tif 000044
【表１３】
2008534759.tif 000045
【０１５４】
実施例Ｂ：
（１）フィルムの調製：
添加剤のマスターバッチを、以下の手順に従い得た：
添加剤を、直鎖状低密度ポリエチレン（ＬＬＤＰＥ；ダウレックスＮＧ５０５６−Ｅ；メルトインデックス：１９０℃及び２．１６ｋｇにて１．１ｇ／１０分）と混合した。ＬＬＤＰＥは、トリス（２，４−ジ−第三ブチルフェニル）ホスフィット０．１２％、ペンタエリトリトールテトラキス［３−（３，５−ジ−第三ブチル−４−ヒドロキシフェニル）プロピオネート０．０２％、及びオクタデシル−３−（３，５−ジ−第三ブチル−４−ヒドロキシフェニル）プロピオネート０．０３％を含む。
以下の表中に示される他の添加剤は：
ステアリン酸マンガン（シェファードケミカル社（Ｓｈｅｐｈｅｒｄ  Ｃｈｅｍｉｃａｌ  Ｃｏｍｐａｎｙ）から）
過酸化カルシウム（ソルベー−インテロックス（Ｓｏｌｖａｙ−Ｉｎｔｅｒｏｘ）からのイクスパー７５Ｃ（Ｉｘｐｅｒ  ７５Ｃ）（登録商標））
ポリ−β−ピネン（ＤＲＴからのデルコライト  Ｓ１１５（Ｄｅｒｃｏｌｙｔｅ  Ｓ１１５）（登録商標））
である。
ＬＬＤＰＥの粉体及び添加剤を、ドラム型のフープミキサー（ロンラド（Ｒｈｏｎｒａｄ）中で又はターボミキサー（カシア，ラボ１０）中のいずれかで均質化した。混合物を、Ｏ．Ｍ．Ｃ．二軸スクリュー押出機（ｅｂｖ１９／２５型）又はコマック（Ｃｏｍａｃ）二軸スクリュー押出機のいずれかを使用して、２００℃の最大温度にて、顆粒へと押出した。
顆粒をその後、同様のＬＬＤＰＥを用いて特定の荷重で薄め、そして２１０℃の最大温度にて駆動するブロー押出機（ドルチ（登録商標））を使用して、２５μｍ厚のフィルムに転換した。
【表１４】
2008534759.tif 000046
【０１５５】
（２）曝露：
フィルムを、典型的なマルチフィルム設置と同様に、一部が園芸土の上となり及び一部が園芸土の下となるように屋外で曝露した。曝露は、平均照射量がおよそ１１０ＫＬｙｓ／年である、ポテッチョマルコーニ（イタリア国，ボローニャ）において、初夏に行った。
（３）評価パラメータ：
ａ）カルボニル増加分（ＣＯ）：曝露時間に応じてのカルボニル吸収バンドの増加分（１７１０ｃｍ−１）の評価は、ＦＴ−ＩＲ  Ｐｅｒｋｉｎ−Ｅｌｍｅｒ  Ｓｐｅｃｔｒｕｍ  Ｏｎｅを用いて観察した（高い数値はポリマーの分解を示す。）。
ｂ）フィルムの外観：フィルム試料の目で見える損傷（クラッキング）は、“表面のクラッキングの最初の形跡までの時間”に従い評価した。屋外で曝露されたフィルム試料の目で見えるクラッキング又は消失は、土の表面及び土の下に曝露された部分の両方において評価した。
結果を以下の表に示す。
【表１５】
2008534759.tif 000047
【０１５６】
実施例Ｃ：
ターボミキサー（カシア（登録商標），ラボ１０）中で、ステアリン酸コバルト１．３５質量％及び炭酸カルシウム及びＣａＯ２（アルドリッヒ（Ａｌｄｒｉｃｈ）（登録商標））を含む添加剤マスターバッチを、１９０℃及び２．１６ｋｇにて１．１ｇ／１０分のメルトインデックスを有するＬＬＤＰＥ（ダウレックス（登録商標）５０５６ＮＧ）と混合した。混合物を、Ｏ．Ｍ．Ｃ．押出機（ｅｂｖ１９／２５型）を使用して、２００℃の最大温度にて、顆粒へと押出し、該顆粒をその後、２１０℃の最大温度にて駆動するブロー押出機（フォルマック）を使用して、５０μｍ厚のフィルムに転換した。
得られたフィルム試料を表Ｃ−１に列挙する。
【表１６】
2008534759.tif 000048
評価パラメータ：
クラックまでの時間：表面のクラッキングの最初の形跡までの時間に従い評価した。
カルボニル増加分（ＣＯ）：曝露時間に応じてのカルボニルバンドの増加分（１７１０
ｃｍ−１）の評価は、ＦＴ−ＩＲ  Ｐｅｒｋｉｎ−Ｅｌｍｅｒ  Ｓｐｅｃｔｒｕｍ  Ｏｎｅを用いて観察した。カルボニル増加分は、ポリオレフィンの解析及び分解の評価のための幅広い判定基準である。
【０１５７】
試験方法：
１）水中に浸漬したフィルムを用いた５０℃におけるオーブン老化：
水（ＨＰＬＣのための、ウォータープラス等級（ｇｒａｄｅ  Ｗａｔｅｒ  ｐｌｕｓ），カルロ  エルバ（Ｃａｒｌｏ  Ｅｒｂａ））で満たした石英セル中に封入した、フィルム試料ＢないしＤを、空気循環オーブン（ヘラレウス（Ｈｅｒａｅｕｓ）（登録商標），ＵＴ６１２０型）中に曝露した。曝露時間に応じたカルボニル増加分の増大を、表Ｃ−２に示す。クラッキングまでの時間を表Ｃ−３に示す。
【表１７】
2008534759.tif 000049
結果は、ＣａＯ２の存在下で（試料Ｃ及びＤ）、促進した分解を明らかに示した。
【表１８】
2008534759.tif 000050
カルボニル増加分だけでなくクラッキングまでの時間により、ＣａＯ２の存在における促進した分解が確認された。フィルムＢは、クラッキングの徴候を示さなかった一方で、ＣａＯ２５質量％を含むフィルムＤは、半分以下の曝露時間でクラッキングを示した。
【０１５８】
２）７０℃及び１００％湿度におけるオーブン中での曝露時間：
この場合、フィルムは、水中に完全には浸漬させず、石英フラスコが水で底部を満たされただけであり、そしてオーブン（ホロ（Ｈｏｒｏ）（登録商標），０８０Ｖ型）中で曝露した。曝露時間に応じたカルボニル増加分の増大を、表Ｃ−４に示す。クラッキングまでの時間を表Ｃ−５に列挙する。
【表１９】
2008534759.tif 000051
【表２０】
2008534759.tif 000052
フィルムの酸化を促進するための酸素の利用性を高めるために、反応の設定を変えたことにより、表Ｃ−２及びＣ−３に示された結果が確認されたが、ずっと短い時間スケールで確認された。
【０１５９】
３）８０℃での土壌中における曝露
慣用の湿った園芸用の土壌（園芸センター内で得られた）を、蓋付きのプラスチック箱内に満たした。材料Ａ、Ｂ、Ｃ及びＤのフィルムを、透明陽画のためのフレームに固定し、そして土壌中に突っ込んだ。蓋を閉じ、そして試料を８０℃にて実験室用のオーブン内に置いた。フィルムの外観に関して毎週管理した。５週間後、フィルムＤは茶色っぽく変化し、そして消失した。土壌を調べると、プラスチック片は見られなかった。フィルムＣは、強い黄変及び重大な構造上の損傷（フィルムの穴及びフィルムの部分的欠損。）を示した。５週間後、フィルムＢは、僅かな黄変を示したが、クラッキングは示さなかった。フィルムＡはまだ変化しておらず、黄変の形跡も構造上の損傷も示さなかった。
【国際調査報告】
2008534759.tif 000062
2008534759.tif 000063
2008534759.tif 000064
2008534759.tif 000065
2008534759.tif 000066
2008534759.tif 000067
2008534759.tif 000068
2008534759.tif 000069